(57)【特許請求の範囲】
【請求項１】
ｉ）未架橋弾性ポリマーと、
ｉｉ）下記式１によって表されるスルフィド変性剤、
ＡＳ−Ｙ−Ｚｍ  （式１）
とを含む溶液で作られる第一組成物から形成されるポリマーを含む組成物であって、
該スルフィド変性剤は、未架橋弾性ポリマーの質量を基準に、０．００５〜０．７ミリモル／グラムの量で加えられる、組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素または−ＭＲ２Ｒ３Ｒ４であり；
Ｚは、−ＳＨ、−Ｓ−ＭＲ５Ｒ６Ｒ７、−ＮＲ９Ｒ１０、−ＮＲ１１ＣＯＲ１２、−Ｏ−ＣＯ−Ｒ１３、−ＮＣＯ、または−ＣＯＯＲ１４であり、Ｚが−ＳＨである場合には、Ａは水素ではない、但し、ＡおよびＺが同一であるスルフィド変性剤を除く；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ２、Ｒ３、Ｒ４、Ｒ５、Ｒ６、Ｒ７、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２】
Ｙが、（Ｃ１２〜Ｃ１００）アルキル、（Ｃ１２〜Ｃ１００）アラルキル、または（Ｃ１２〜Ｃ１００）アリールであり；
Ａが、水素またはＳｉＲ２Ｒ３Ｒ４であり；
Ｚが、−ＳＨ、−Ｓ−ＳｉＲ２Ｒ３Ｒ４、−ＮＲ９Ｒ１０、−ＮＲ１１ＣＯＲ１２、または−ＣＯＯＲ１４であり、Ｚが−ＳＨである場合には、Ａは水素ではない、但し、ＡおよびＺが同一であるスルフィド変性剤を除く；
ｍが、数字の１であり；
Ｒ２、Ｒ３、Ｒ４、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１に記載の組成物。
【請求項３】
前記未架橋弾性ポリマーが、ハロゲン化スズ、スズアルコキシド、ハロゲン化ケイ素、およびケイ素アルコキシドから成る群より選択される少なくとも１つのカップリング剤に由来する化学的部位を含む、請求項１に記載の組成物。
【請求項４】
ポリスチレンをさらに含む、請求項１〜３のいずれか１項に記載の組成物。
【請求項５】
スチレン／アクリロニトリルコポリマーをさらに含む、請求項１〜３のいずれか１項に記載の組成物。
【請求項６】
ポリエステルをさらに含む、請求項１〜３のいずれか１項に記載の組成物。
【請求項７】
ポリウレタンをさらに含む、請求項１〜３のいずれか１項に記載の組成物。
【請求項８】
コポリマーの重量に基づき５から６０重量パーセントのアクリロニトリルユニットを含有するブタジエン／アクリロニトリルコポリマーをさらに含み、ここで該ブタジエン／アクリロニトリルコポリマーが、部分的に水素化されているかまたは完全に水素化されている、請求項１〜３のいずれか１項に記載の組成物。
【請求項９】
ＥＰＤＭをさらに含む、請求項１〜３のいずれか１項に記載の組成物。
【請求項１０】
前記弾性ポリマーが、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される、請求項１に記載の組成物。
【請求項１１】
１）フィラーと、
２）加硫剤と、
３）第一組成物から形成される変性ポリマーとを含む第二組成物から形成される弾性ポリマーを含む架橋組成物であって、該第一組成物が、
ｉ）未架橋弾性ポリマー、および
ｉｉ）下記式１によって表されるスルフィド変性剤、
ＡＳ−Ｙ−Ｚｍ  （式１）
を含む溶液で作られており、
該スルフィド変性剤は、未架橋弾性ポリマーの質量を基準に、０．００５〜０．７ミリモル／グラムの量で加えられ、該フィラーは、全弾性ポリマーの１００質量部を基準として１０〜１００質量部の量で存在し、かつ該加硫剤は、全弾性ポリマーの１００質量部を基準として０．５〜１０質量部の量で存在する、組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素または−ＭＲ２Ｒ３Ｒ４であり；
Ｚは、−ＳＨ、−Ｓ−ＭＲ５Ｒ６Ｒ７、−ＮＲ９Ｒ１０、−ＮＲ１１ＣＯＲ１２、−Ｏ−ＣＯ−Ｒ１３、−ＮＣＯ、または−ＣＯＯＲ１４であり、Ｚが−ＳＨである場合には、Ａは水素ではない、但し、ＡおよびＺが同一であるスルフィド変性剤を除く；
Ｍは、ケイ素またはスズであり；
Ｎは、窒素であり；
Ｏは、酸素であり；
ｍは、数字の１、２または３であり；
ｐは、数字の１、２、３、４または５であり；ならびに
Ｒ２、Ｒ３、Ｒ４、Ｒ５、Ｒ６、Ｒ７、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項１２】
Ｙが、（Ｃ１２〜Ｃ１００）アルキル、（Ｃ１２〜Ｃ１００）アラルキル、または（Ｃ１２〜Ｃ１００）アリールであり；
Ａが、水素またはＳｉＲ２Ｒ３Ｒ４であり；
Ｚが、−ＳＨ、−Ｓ−ＳｉＲ２Ｒ３Ｒ４、−ＮＲ９Ｒ１０、−ＮＲ１１ＣＯＲ１２、または−ＣＯＯＲ１４であり、Ｚが−ＳＨである場合には、Ａは水素ではない、但し、ＡおよびＺが同一であるスルフィド変性剤を除く；
Ｒ２、Ｒ３、Ｒ４、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１１に記載の組成物。
【請求項１３】
前記第一組成物または前記第二組成物が、油をさらに含む、請求項１１に記載の組成物。
【請求項１４】
前記フィラーが、カーボンブラックを含む、請求項１１に記載の組成物。
【請求項１５】
前記フィラーが、シリカを含む、請求項１１に記載の組成物。
【請求項１６】
前記弾性ポリマーが、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される、請求項１１に記載の組成物。
【請求項１７】
請求項１１の組成物を含むタイヤトレッド(tire  tread)。
【請求項１８】
ｉ）未架橋弾性ポリマーと、
ｉｉ）下記式１によって表されるスルフィド変性剤、
ＡＳ−Ｙ−Ｚｍ（式１）とを含む溶液で作られる組成物から形成される変性ポリマーであって、
該スルフィド変性剤は、未架橋弾性ポリマーの質量を基準に、０．００５〜０．７ミリモル／グラムの量で加えられる、変性ポリマー。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素または−ＭＲ２Ｒ３Ｒ４であり；
Ｚは、−ＳＨ、−Ｓ−ＭＲ５Ｒ６Ｒ７、−ＮＲ９Ｒ１０、−ＮＲ１１ＣＯＲ１２、−Ｏ−ＣＯ−Ｒ１３、−ＮＣＯ、または−ＣＯＯＲ１４であり、Ｚが−ＳＨである場合には、Ａは水素ではない、但し、ＡおよびＺが同一であるスルフィド変性剤を除く；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ２、Ｒ３、Ｒ４、Ｒ５、Ｒ６、Ｒ７、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項１９】
Ｙが、（Ｃ１２〜Ｃ１００）アルキル、（Ｃ１２〜Ｃ１００）アラルキル、または（Ｃ１２〜Ｃ１００）アリールであり；
Ａが、水素またはＳｉＲ２Ｒ３Ｒ４であり；
Ｚが、−ＳＨ、−Ｓ−ＳｉＲ２Ｒ３Ｒ４、−ＮＲ９Ｒ１０、−ＮＲ１１ＣＯＲ１２、または−ＣＯＯＲ１４であり、Ｚが−ＳＨである場合には、Ａは水素ではない、但し、ＡおよびＺが同一であるスルフィド変性剤を除く；
Ｒ２、Ｒ３、Ｒ４、Ｒ９、Ｒ１０、Ｒ１１、Ｒ１２およびＲ１４が、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される、請求項１８に記載のポリマー。
【請求項２０】
前記組成物が、ハロゲン化スズ、スズアルコキシド、ハロゲン化ケイ素、またはケイ素アルコキシドから選択される少なくとも１つのカップリング剤をさらに含む、請求項１８に記載のポリマー。
【請求項２１】
１）フィラーと、
２）加硫剤と、
３）溶液で作られる組成物として形成される、ｉ）未架橋弾性ポリマーおよびｉｉ）下記式１によって表されるスルフィド変性剤の反応生成物である変性ポリマー
ＡＳ−Ｙ−Ｚｍ  （式１）とを含む組成物であって、
該スルフィド変性剤は、未架橋弾性ポリマーの質量を基準に、０．００５〜０．７ミリモル／グラムの量で加えられ、該フィラーは、全弾性ポリマーの１００質量部を基準として１０〜１００質量部の量で存在し、かつ該加硫剤は、全弾性ポリマーの１００質量部を基準として０．５〜１０質量部の量で存在する、組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素または−ＭＲ２Ｒ３Ｒ４であり；
Ｚは、−ＳＨ、−Ｓ−ＭＲ５Ｒ６Ｒ７、−ＮＲ９Ｒ１０、−ＮＲ１１ＣＯＲ１２、−Ｏ−ＣＯ−Ｒ１３、−ＮＣＯ、または−ＣＯＯＲ１４であり、Ｚが−ＳＨである場合には、Ａは水素ではない、但し、ＡおよびＺが同一であるスルフィド変性剤を除く；
Ｍは、ケイ素またはスズであり；
Ｎは、窒素であり；
Ｏは、酸素であり；
ｍは、数字の１、２または３であり；
ｐは、数字の１、２、３、４または５であり；
Ｒ２、Ｒ３、Ｒ４、Ｒ５、Ｒ６、Ｒ７、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２２】
ｉ）未架橋弾性ポリマーと、
ｉｉ）下記式１によって表されるスルフィド変性剤、
ＡＳ−Ｙ−Ｚｍ  （式１）とを含む溶液で作られる組成物であって、
該スルフィド変性剤は、未架橋弾性ポリマーの質量を基準に、０．００５〜０．７ミリモル／グラムの量で加えられる、組成物。
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、ここでそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていてもよく；
Ｓは、硫黄であり；
Ａは、水素または−ＭＲ２Ｒ３Ｒ４であり；
Ｚは、−ＳＨ、−Ｓ−ＭＲ５Ｒ６Ｒ７、−ＮＲ９Ｒ１０、−ＮＲ１１ＣＯＲ１２、−Ｏ−ＣＯ−Ｒ１３、−ＮＣＯ、または−ＣＯＯＲ１４であり、Ｚが−ＳＨである場合には、Ａは水素ではない、但し、ＡおよびＺが同一であるスルフィド変性剤を除く；
Ｍは、ケイ素またはスズであり；
Ｎは、窒素であり；
Ｏは、酸素であり；
ｍは、数字の１、２、３、４または５であり；
ｐは、数字の１、２、３、４または５であり；
Ｒ２、Ｒ３、Ｒ４、Ｒ５、Ｒ６、Ｒ７、Ｒ９、Ｒ１０、Ｒ１１、Ｒ１２、Ｒ１３およびＲ１４は、同じであるかまたは異なり、それぞれ独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ独立して、（Ｃ１〜Ｃ１６）アルキル、（Ｃ６〜Ｃ１６）アリール、または（Ｃ７〜Ｃ１６）アラルキルから選択される。］
【請求項２３】
油をさらに含む、請求項１〜３のいずれか１項に記載の組成物。
【請求項２４】
前記未架橋弾性ポリマーが、ハロゲン化スズ、スズアルコキシド、ハロゲン化ケイ素、またはケイ素アルコキシドから選択される少なくとも１つのカップリング剤を含む混合物から調製される、請求項１〜３のいずれか１項に記載の組成物。
【請求項２５】
請求項１〜３、１０〜１６、２１又は２２のいずれか１項に記載の組成物から形成された少なくとも１つの構成要素を含む物品。
【請求項２６】
タイヤ構成要素、自動車部品、履物構成要素、ベルト、ガスケット、シールおよびホースから成る群より選択される、請求項２５に記載の物品。
【請求項２７】
請求項１８〜２０のいずれか１項に記載のポリマーから形成された少なくとも１つの構成要素を含む物品。
【請求項２８】
タイヤ構成要素、自動車部品、履物構成要素、ベルト、ガスケット、シールおよびホースから成る群より選択される、請求項２７に記載の物品。
【発明の詳細な説明】
【技術分野】
【０００１】
関連出願の参照
本出願は、２００６年１２月１９日に出願された米国特許仮出願第６０／８７６，０７０号の恩典を請求するものである。
【０００２】
本発明は、一般に、「骨格変性剤」とブレンドした未架橋弾性ポリマー、エラストマー組成物の作製におけるそれらの使用、およびそれらから製造される物品に関する。具体的には、本発明は、未架橋弾性および架橋弾性ポリマーのための骨格変性剤としてのいわゆる「スルフィド」の使用に関する。「骨格変性剤」は、弾性ポリマー骨格の不飽和部分と、および／または弾性ポリマー組成物中に存在するフィラーもしくは他の成分と、反応することができる。これらの変性未架橋弾性ポリマーは、比較的低いヒステリシス損失を有する加硫および従って架橋エラストマー組成物の作製に有用である。このような組成物は、低い転がり抵抗に加えて、他の望ましい物理的および化学的特性、例えばウェットスキッド性、耐磨耗性および引張強度、の良好なバランスを有する、タイヤトレッドをはじめとする多くの物品において有用である。未架橋弾性ポリマーを含むコンパウンドは、バランスのとれた加工性を有する。
【背景技術】
【０００３】
原油価格上昇が、タイヤおよびゴム製造業者に「燃料効率のよい」および従って省燃費型またはガソリン節約型のタイヤの製造への寄与を強いることは、一般に受け入れられている。低燃費のタイヤを得るための１つの一般的なアプローチは、ヒステリシス損失の低減に存する。架橋弾性ポリマー組成物のヒステリシス損失は、６０℃でのそのＴａｎ  δ値に関係づけられる（非特許文献１参照）。一般に、比較的小さい６０℃でのＴａｎ  δ値を有する加硫弾性ポリマー組成物は、より低いヒステリシス損失を有するので好ましい。タイヤの場合、これは、より低い転がり抵抗およびより良好な燃費ということになる。ヒステリシス損失を減少させる１つの方法は、未架橋弾性ポリマー鎖末端の変性である。ポリマー鎖末端を官能基化することができ、エラストマー組成物の成分と、例えばフィラーなどと、反応することができる、「カップリング剤」、例えば四塩化スズ、の使用をはじめとする様々な技術が、公開文献に記載されている。興味深い他の文献と共にそのような技術の例としては、特許文献１、特許文献２および特許文献３（例えば、テトラクロロシラン）；特許文献４；特許文献５；特許文献６；特許文献７（ブロック化メルカプトシラン）および特許文献８（多ハロゲン置換炭化水素、例えば、１，３，５−トリ（ブロモメチル）ベンゼン）；特許文献９（スズ化合物および有機アミノまたはアミン化合物）および特許文献１０が挙げられる。
【０００４】
非特許文献２には、シリルエーテルおよびシリルチオエーテル官能基を含有するハロアルカンとリビングポリマーを反応させることによって得られる、ヒドロキシ（−ＯＨ）およびメルカプト（−ＳＨ）官能基でエンドキャップされているポリスチレン含有およびポリイソプレン含有リビングポリマーの合成が記載されている。停止反応の際の前記−ＯＨおよび−ＳＨ官能基のための保護基としては、ｔ−ブチルジメチルシリル（ＴＢＤＭＳ）基が好ましい。対応するシリルエーテルおよびチオエーテルが、安定でもあり、アニオンリビングポリマーと相溶性でもあることが判明したからである。
【０００５】
ヒステリシス損失を減少させるもう１つの方法は、ポリジエンの統計的骨格官能基化に存する。前記ゴムの骨格に沿った官能基化位置の数は、１本のベースポリマー鎖のほんの１または２箇所しか変性することができない連鎖末端変性と比較すると多いはずである。従って、ポリマー鎖とフィラー粒子の相互作用は、骨格変性の場合、多数の（２つより多くの）ポリマー骨格位置が変性されているときのほう強いはずである。従って、骨格官能基化ポリジエンは、より低いヒステリシス損失、およびフィラーとの、例えばカーボンブラックおよびシリカとの、より良好な相溶性の可能性を有する。
【０００６】
ポリマーの骨格変性についての例。
ポリマー骨格変性についての幾つかの代表例が報告された。
【０００７】
そのような技術の例としては、
（１）特許文献１１、および
（２）特許文献１２
が挙げられる。
【０００８】
アニオン重合技術を用いることによって作製されるポリジエンは、通常、ブタジエン、イソプレンおよび場合によってはスチレンをモノマー源として製造される。多くの場合ｎ−ブチルリチウムまたはｓ−ブチルリチウムによって代表される開始剤化合物とその官能基の相互作用が避けられるならば、官能基化共役ジエンまたはビニル芳香族モノマーを成長ポリマー鎖に組み込むことができる。置換スチレン（１、２）に相当する官能基化モノマーを下に示す。
【０００９】
【化１】
0005587608.tif 000002
【００１０】
上の構造において、ＲおよびＲ’は、水素またはアルキル基であり；ｘは、数１から１０であり；ｍおよびｎは、数０から１０である。置換イソプレン（１）を代表する官能基化モノマーを下に示す。
【００１１】
【化２】
0005587608.tif 000003
【００１２】
上に示したような置換スチレンおよび置換イソプレン構造は、非官能基化共役ジオレフィンおよび場合によってはビニル芳香族モノマーと共重合させることによって、弾性ポリジオレフィンに組み込むことができる。前記官能基化ポリマーは、タイヤ中のゴムとフィラー、例えばカーボンブラックおよびシリカ、との相溶性を向上させた。特に、タイヤの転がり抵抗特性および従ってタイヤのヒステリシス特性を向上させたと述べられている。例えば、０．２５、１、２および５重量百分率の４−（２−ピロリジノエチル）スチレン（ＰＥＳ）または３−（ピロリジノ−メチル−２−エチル）α−メチル−スチレンを、ブタジエン−スチレン骨格に組み込んだ。結果として生じた官能基化ポリマーを、シリカ−ゴムコンパウンドの作製に適用し、その転がり抵抗関連タンデルタ値を６０℃で測定した。骨格官能基化を一切含まない参照ポリマーサンプルは、０．１４５のタンデルタ値という結果となり、一方、最高変性度（５重量％）は、０．０７３という低減されたタンデルタ値をもたらした。
【００１３】
しかし、極性基含有化合物（本開示では極性コーディネーター化合物と呼び、定義する）が、重合反応速度に影響を及ぼす、ならびに従って、その（コ）ポリマー中のスチレンのみならず１，２−ポリブタジエンの組成分布および濃度に影響を及ぼすことは公知である。従って、官能基化ポリマーの当量ミクロ構造を望むならば、官能基化モノマーの適用のために新たな重合レシピの開発が必要である。従って、モノマー転化を本質的に完了させた後、そのポリマー骨格を変性するのが有益である。
【００１４】
過酸化物の存在下、低分子量ジチオールでのポリジエンの加硫を記載している二、三の参考文献がある。
【００１５】
そのような技術の例としては、
（３）非特許文献３、および
（４）特許文献１３
が挙げられる。
【００１６】
参考文献（３）（非特許文献３）によると、開始剤としてのジクミルペルオキシドまたはｔ−ブチルペルベンゾエートの存在下、１００℃より下の温度で、液体ポリブタジエンを低分子量のジチオール、例えばヘキサン−１，６−ジチオールおよび３，４−ジメルカプトトルエンなど、で硬化させた。その硬化反応の生成物は、加水分解および空気酸化に対する改善された安定性を有した。伝えられるところによると、「破断点ひずみ」値は、ジチオール濃度上昇に伴って減少した。過酸化物不在で硬化は達成されなかった。同様に、参考文献（４）（特許文献１３）には、ポリジチオール、ポリエポキシドおよびアミン化合物（後の２つの化合物は、ラジカル開始剤系の代表である）を使用して、５０から８４時間の期間、８０から１００℃の温度でポリジエンを硬化させる方法が記載されている。ジチオール付加の結果として、増加した加硫物伸び値が報告されている。このように、両方の参考文献にジチオールとポリジエンの過酸化物開始反応が記載されている。
【００１７】
溶液中で作製されるポリジエンの骨格変性の場合、過酸化物開始剤の添加を避けることが有益であろう。過酸化物は、重合プロセスにおける追加成分の代表であり、これは、ポリマー骨格に沿ってラジカルを形成することによりポリマー鎖架橋も生じさせる。加えて、この過酸化物開始官能基化は余分な時間を必要とする。また、過酸化物開始剤の副生成物およびアミン成分の副生成物を考慮する必要があり、場合によってはそれらを除去する必要がある。従って、補助化合物の必要を有さない、チオールまたはスルフィド含有化合物とポリマー骨格の反応が有益であろう。
【００１８】
他の参考文献には、低分子量ジオールの存在下での低分子量ポリブタジエンの硬化が記載されている。
【００１９】
そのような技術の例としては、
（５）特許文献１４、および
（６）特許文献１５
が挙げられる。
【００２０】
紫外線の存在下での低分子量（Ｃ２〜Ｃ６）アルキルポリチオールＹ（ＳＨ）ｎ（ｎ＝２〜６）と液体ポリジエンの反応を含む透明固体ポリマーの製造方法が参考文献（５）（特許文献１４）に記載されている。通常、前記液体ポリジエンの分子量は、蝋質になる５０，０００ｇ／ｍｏｌより下であると考えられる。実施例として与えられている１５００ｇ／ｍｏｌの分子量は、液体ジエンポリマーについての推奨範囲内である。与えられている実施例によると、固体ポリマーは、それぞれ、１５または３０時間後に得られる。もう１つの参考文献（６）（特許文献１５）では、「インサイチュー」で製造された２，５−ジメルカプト−１，３，４−チアジアゾールを液体ポリブタジエンと反応させて、固体ポリマー生成物を生成した。その混合物を例えば１８８℃の温度まで加熱することによって、硬化反応を開始させた。比較的長い期間、例えば具体例としては７３時間、この温度を必要とする。
【００２１】
参考文献（５）および（６）に提示されている硬化期間は非常に長い。タイヤのために作製されるコンパウンド加硫物は、例えば５から３０分以内など、数分間での作製を必要とする。従って、そのような長い加硫期間は、弾性タイヤ成分の製造に適格でないであろう。加えて、タイヤ製造業者は、液体ポリマーを容易に加工できない。
【００２２】
加えて、伝えられるところによると、低分子量ジチオール含有ポリジエンカーボンブラックコンパウンドから加硫物を製造する。前記ジチオールは、配合またはミルプロセスの過程で添加された。
【００２３】
そのような技術の例としては、
（７）非特許文献４
が挙げられる。
【００２４】
参考文献（７）（非特許文献４）では、低分子量ジチオールの存在下で作製されたエマルジョンブタジエン−スチレンゴム（ＧＲ−Ｓゴム）−カーボンブラックコンパウンド加硫物の特性が調査された。前記コンパウンド加硫物の３００％モジュラスおよび引張強度は、異なるジチオールを添加すると、変化した。ジチオールを使用して製造された加硫物の引張強度は、無ジチオール加硫物のうちの１つの使用より高いと述べられている。ジチオール化合物のＧＲ−Ｓセメントへの添加は、セメントをゲル化する結果となり、これは、ポリマー鎖架橋増進に起因すると見られた。上述のゲル化実験の他に、表ＩＩＩは、前記ジチオールを、常に、純粋な成分として加硫前にカーボンブラック混合物に添加したことを示唆している。これにより、配合中に前記低分子量ジチオールを未架橋弾性ポリマーと併せるだけである。このアプローチは、配合中にそのゴム混合物の全体にわたってジチオール化合物を分配することが難しいため、不利である。すなわち、大部分のアニオン重合に付随する典型的な低粘度溶剤系環境とは異なり、このゴム配合環境は、一般に高粘度で無溶剤であり、従って、その組成物全体にわたってカップリング剤のあまり均一でない分布をもたらす。結果として、前記官能基化ポリマーと、フィラー材料および／またはそのポリマー骨格の不飽和セグメントとの相互作用は、あまり平衡せず、従って、あまり完全でない。
【００２５】
もう１つの例、特許文献１６には、例えばアゾビスイソブチロニトリルまたはジラウロイルペルオキシドなどのラジカル開始剤と併用で、ジオレフィンから、およびヒドロキシメルカプタンおよびメルカプトカルボン酸エステルから生じさせたヒドロキシル基含有ゴムが記載されている。ポリジエンの骨格変性には、上で論じたようなラジカル形成性開始剤化合物の添加を避けることが有益であろう。
【００２６】
およびさらに、多官能性チオールと一官能性チオールの混合物が、スチレンブタジエンラテックス製エマルジョンの作製において連鎖移動剤として適用された（８）。
【００２７】
そのような技術の例としては、（８）特許文献１７が挙げられる。
【００２８】
第一重合段階においてシードラテックス粒子を形成した後、第二および第三段階において多官能性チオールを成分として添加した。前記第二および第三重合段階を行って、シードラテックス粒子を第一および第二の外皮で被覆した。結果として生じるラテックスは、コート紙の作製に適用したとき、改善された重合安定性、機械的安定性および接着を有したと報告されている。前記ジチオールは、この特許出願では、連鎖移動剤して作用するともっぱら述べられており、従って、この技術を用いて前記ジチオールが官能基化ポリマーを生じさせるとは思われない。
【００２９】
下記一般式のさらなる骨格変性ポリブタジエンが、ＨＩＰＳおよびワニスの作製のために、参考文献（９）特許文献１８に記載されている。
【化３】
0005587608.tif 000004
【００３０】
参考文献（９）（特許文献１８）によると、前記変性ポリブタジエンの作製は、例えばアゾジイソブチロニトリルなどの適するラジカル形成性開始剤化合物の存在下で、好ましくは低分子量ポリブタジエン（Ｍｗ＜１００，０００ｇ／ｍｏｌ）と低分子量アミノチオール（ＨＳ−Ｒ−ＮＨ２およびＨＳ−Ｒ（ＣＯＯＨ）−ＮＨ２）を反応させることによって行われた。
【００３１】
溶液中で作製されたポリジエンの骨格変性について上に述べたように、下記のうちの少なくとも１つを回避するために過酸化物開始剤を添加しないことが有益である。
ａ）さらなる変性段階のための追加の反応時間、および
ｂ）ポリマー作製プロセスにおける追加成分に伴う問題、
ｃ）炭素−炭素架橋形成。
【００３２】
従って、補助化合物の必要を有さない、チオールまたはスルフィド含有化合物とポリマー骨格の反応が有益であろう。また、高い後処理プロセス温度を伴うことが多いポリマー後処理中、ポリマー変性前の骨格変性剤の部分的または完全除去を避けるために、十分に高い分子量のチオールまたはスルフィド含有化合物とそのポリマー骨格を反応させことは有益であろう。
【先行技術文献】
【特許文献】
【００３３】
【特許文献１】米国特許第３，２８１，３８３号
【特許文献２】米国特許第３，２４４，６６４号
【特許文献３】米国特許第３，６９２，８７４号
【特許文献４】米国特許第３，９７８，１０３号
【特許文献５】米国特許第４，０４８，２０６号
【特許文献６】米国特許第４，４７４，９０８号
【特許文献７】米国特許第６，７７７，５６９号
【特許文献８】米国特許第３，０７８，２５４号
【特許文献９】米国特許第４，６１６，０６９号
【特許文献１０】米国特許公開第２００５／０１２４７４０号
【特許文献１１】米国特許第６，９３３，３５８号
【特許文献１２】米国特許第７，０４１，７６１号
【特許文献１３】米国特許第３，８７６，７２３号
【特許文献１４】米国特許第３，３３８，８１０号
【特許文献１５】米国特許第２，９６４，５０２号
【特許文献１６】米国特許第６，６９６，５２３号
【特許文献１７】国際公開番号ＷＯ  ０２／５０１２８
【特許文献１８】ドイツ出願第１，９１０，１７７号
【非特許文献】
【００３４】
【非特許文献１】ISO 4664-1:2005; Rubber, Vulcanized or thermoplastic; Determination of dynamic properties - part 1: General guidance
【非特許文献２】「Synthesis of end-functionalized polymer by means of living anionic polymerization」 Journal of Macromolecular Chemistry and Physics 197 (1996), 3135-3148
【非特許文献３】Strecker, R.A.H., Rubber Chemistry and Technology, 44/3, (1971), 657-689
【非特許文献４】Hull C.M. et al., Journal of Industrial and Engineering Chemistry, 40, (1948), 513-517
【発明の概要】
【発明が解決しようとする課題】
【００３５】
下で説明する骨格変性メカニズムは、ポリマーの分子量に制限を課さないが、高分子量ポリマーに特に有益である。高分子量ゴムの場合、末端基の重量比は小さく、従って、フィラーとゴムの間または異なるゴムポリマー鎖間の相互作用に対してほんの少しの影響しか及ぼし得ない。本発明は、フィラーと、および／またはポリマー鎖との相互作用に有効なポリマー結合基の濃度がはるかに高い弾性ポリマー組成物中のポリマー鎖を提供するためのものである。
【課題を解決するための手段】
【００３６】
本発明は、
ｉ）未架橋弾性ポリマーと、
ｉｉ）式１によって表されるスルフィド変性剤、
ＡＳ−Ｙ−Ｚｍ  （式１）
とを含む第一の組成物から形成されるポリマーを含む組成物を提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されており；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００３７】
もう１つの態様において、本発明は、
１）フィラーと、
２）加硫剤と、
３）第一組成物から形成される変性ポリマー
とを含む第二組成物から形成される弾性ポリマーを含み、該第一の組成物が、
ｉ）未架橋弾性ポリマー、および
ｉｉ）式１によって表されるスルフィド変性剤、
ＡＳ−Ｙ−Ｚｍ  （式１）
を含む、架橋組成物を提供し、この式中、
Ｙは、（Ｃ１２〜Ｃ１００）アラルキル、（Ｃ１２〜Ｃ１００）アリール、（Ｃ１２〜Ｃ１００）アルキル、および（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；ならびに
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００３８】
もう１つの態様において、本発明は、
１）フィラー；
２）加硫剤；および
３）ｉ）未架橋弾性ポリマーと、
ｉｉ）下記式１によって表されるスルフィド変性剤、
ＡＳ−Ｙ−Ｚｍ  （式１）
との反応生成物である変性ポリマー、
を含む組成物を提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００３９】
もう１つの態様において、本発明は、
ｉ）未架橋弾性ポリマーと、
ｉｉ）式３によって表されるスルフィド変性剤、
Ａ−Ｓ−Ｒ’−Ｓ−Ａ  （式３）
とから形成されるポリマーを含む組成物を提供し、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリールであり；
Ｓは、硫黄であり；
Ａは、水素、−Ｓ−（Ｓ）ｐ−Ｒ１または−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。
もう１つの態様において、本発明は、
ｉ）未架橋弾性ポリマーと、
ｉｉ）式１によって表されるスルフィド変性剤、
ＡＳ−Ｙ−Ｚｍ  （式１）
とを含む組成物を提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２、３、４または５であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００４０】
もう１つの態様において、本発明は、
ｉ）未架橋弾性ポリマーと、
ｉｉ）式１によって表されるスルフィド変性剤、
ＡＳ−Ｙ−Ｚｍ（式１）
とを含む組成物または反応から形成される変性ポリマーを提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００４１】
もう１つの態様において、本発明は、式１の変性剤、
ＡＳ−Ｙ−Ｚｍ  （式１）
を提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
【００４２】
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００４３】
もう１つの態様において、本発明は、式３の変性剤、
Ａ−Ｓ−Ｒ’−Ｓ−Ａ  （式３）
を提供し、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリールであり；
Ｓは、硫黄であり；
Ａは、水素、−Ｓ−（Ｓ）ｐ−Ｒ１または−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。
【００４４】
もう１つの態様において、本発明は、加硫弾性ポリマー組成物を製造するための方法を提供し、この方法は、以下の成分を併せることを含む。
１）フィラー；
２）加硫剤；および
３）変性ポリマー［これは、
ｉ）未架橋弾性ポリマーと、
ｉｉ）式１によって表されるスルフィド変性剤、
ＡＳ−Ｙ−Ｚｍ  （式１）
とを含む第一の組成物から形成され、ならびにこの式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される］。
【００４５】
もう１つの態様において、本発明は、変性ポリマー組成物を製造するための方法を提供し、該方法は、以下の成分を混合することを含む。
ｉ）未架橋弾性ポリマー；および
ｉｉ）式１によって表されるスルフィド変性剤、
ＡＳ−Ｙ−Ｚｍ  （式１）
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される］。
【発明を実施するための形態】
【００４６】
本発明は、未架橋弾性ジエンポリマーと、下に提示する式１、好ましくは式２、およびさらに好ましくは式３によって表されるスルフィドまたはチオール含有変性剤とを併せることでの生成物を含む、変性ポリマー組成物を含む。本発明は、骨格変性弾性ポリマーをさらに含む。本発明は、変性未架橋ジエンポリマーを使用することによる骨格変性弾性ポリマー組成物の製造方法、ならびに加硫および従って架橋弾性ポリマー組成物の作製におけるそれらの使用をさらに含む。本発明は、そのような変性エラストマー組成物から製造される物品、例えば、空気入りタイヤ、タイヤトレッド、ベルト、履物構成要素、ガスケット、シール、空気ばね、パイプ、ホース、コンベヤーベルト、建築および建設材料をさらに含む。
【００４７】
本架橋弾性ポリマー組成物は、６０℃でのより低いＴａｎ  δ値、および物理的特性（耐摩耗性、引張強度、モジュラス、発熱および引裂抵抗のうちの１つまたはそれ以上を含む）の良好なバランスを示し、そして本弾性ポリマーを含むコンパウンド（加硫前のコンパウンド）は、良好な加工特性を維持する。本組成物は、良好なグリップ性および耐磨耗性を維持しながら、低い転がり抵抗を有するタイヤトレッドの作製に有用である。本組成物は、フィラー、例えばカーボンブラック、シリカ、カーボン−シリカ・デュアル・フェーズ・フィラー（dual phase filler）を含むタイヤの作製に特に有用である。
【００４８】
詳細には、本発明は、
ｉ）未架橋弾性ポリマーと、
ｉｉ）式１によって表されるスルフィド変性剤、
ＡＳ−Ｙ−Ｚｍ  （式１）
とを含む第一の組成物から形成されるポリマーを含む組成物を提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００４９】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００５０】
本発明は、
１）フィラーと、
２）加硫剤と、
３）第一組成物から形成される変性ポリマー
とを含む第二組成物から形成される弾性ポリマーを含み、該第一の組成物が、
ｉ）未架橋弾性ポリマー、および
ｉｉ）式１によって表されるスルフィド変性剤、
ＡＳ−Ｙ−Ｚｍ  （式１）
を含む、架橋組成物も提供し、この式中、
Ｙは、（Ｃ１２〜Ｃ１００）アラルキル、（Ｃ１２〜Ｃ１００）アリール、（Ｃ１２〜Ｃ１００）アルキル、および（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；ならびに
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００５１】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００５２】
本発明は、
１）フィラー；
２）加硫剤；および
３）ｉ）未架橋弾性ポリマーと、
ｉｉ）下記式１によって表されるスルフィド変性剤、
ＡＳ−Ｙ−Ｚｍ  （式１）
との反応生成物である変性ポリマー、
を含む組成物も提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００５３】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００５４】
本発明は、
ｉ）未架橋弾性ポリマーと、
ｉｉ）式１によって表されるスルフィド変性剤、
ＡＳ−Ｙ−Ｚｍ  （式１）
とを含む組成物も提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２、３、４または５であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００５５】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００５６】
上の組成物に関するもう１つの実施形態において、Ｙは、（Ｃ１２〜Ｃ１００）アルキル、（Ｃ１２〜Ｃ１００）アラルキル、または（Ｃ１２〜Ｃ１００）アリールであり、この場合、それぞれが、線状であるまたは分岐していることがあり、および飽和しているまたは不飽和であることがあり；
Ａは、水素、−（Ｓ）ｐ−Ｒ１またはＳｉＲ２Ｒ３Ｒ４であり；
Ｚは、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
ｍは、数１であり；
Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００５７】
本発明は、
ｉ）未架橋弾性ポリマーと、
ｉｉ）式３によって表されるスルフィド変性剤、
Ａ−Ｓ−Ｒ’−Ｓ−Ａ  （式３）
とから形成されるポリマーを含む組成物も提供し、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、および好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、水素、−Ｓ−（Ｓ）ｐ−Ｒ１または−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。
【００５８】
もう１つの実施形態において、前記未架橋弾性ポリマーは、ハロゲン化スズ、スズアルコキシド、ハロゲン化ケイ素、およびケイ素アルコキシドから成る群より選択される少なくとも１つのカップリング剤に由来する化学的部位を含む。
【００５９】
もう１つの実施形態において、前記未架橋弾性ポリマーは、ハロゲン化スズ、スズアルコキシド、ハロゲン化ケイ素、およびケイ素アルコキシドから成る群より選択される少なくとも１つのカップリング剤を含む混合物から作製される。
【００６０】
もう１つの実施形態において、前記第一の組成物または第二組成物は、油をさらに含む。
【００６１】
もう１つの実施形態において、前記組成物は、ポリスチレンをさらに含む。さらにもう１つの実施形態において、前記組成物は、スチレン／アクリロニトリルコポリマーをさらに含む。
【００６２】
もう１つの実施形態において、前記組成物は、ポリエステルをさらに含む。
【００６３】
もう１つの実施形態において、前記組成物は、ポリウレタンをさらに含む。
【００６４】
もう１つの実施形態において、前記組成物は、５から６０、好ましくは２０から５０重量パーセント（コポリマーの重量に基づく）のアクリロニトリルユニット含有量を有するブタジエン／アクリロニトリルコポリマーをさらに含み、この場合のブタジエン／アクリロニトリルコポリマーは、部分的に水素化されており、または完全に水素化されている。
【００６５】
もう１つの実施形態において、前記組成物は、ＥＰＤＭをさらに含む。
【００６６】
もう１つの実施形態において、前記未架橋弾性ポリマーは、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される。
【００６７】
もう１つの実施形態において、前記第二組成物は、油をさらに含む。
【００６８】
もう１つの実施形態において、前記フィラーは、カーボンブラックを含む。さらにもう１つの実施形態において、前記フィラーは、シリカを含む。もう１つの実施形態において、前記フィラーは、全弾性ポリマーの１００重量部に基づき、１０から１００重量部の量で存在し、この場合、加硫剤は、全弾性ポリマーの１００重量部に基づき、０．５から１０重量部の量で存在する。
【００６９】
本発明の組成物は、本明細書に記載するような２つまたはそれ以上の実施形態の組み合わせを含む場合がある。
【００７０】
本発明は、
ｉ）未架橋弾性ポリマーと、
ｉｉ）式１によって表されるスルフィド変性剤、
ＡＳ−Ｙ−Ｚｍ（式１）
とを含む反応から形成される変性ポリマーも提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００７１】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００７２】
本発明は、
ｉ）未架橋弾性ポリマーと、
ｉｉ）式１によって表されるスルフィド変性剤、
ＡＳ−Ｙ−Ｚｍ（式１）
とを含む組成物から形成される変性ポリマーも提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００７３】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００７４】
上で論じたポリマーに関するもう１つの実施形態において、Ｙは、（Ｃ１２〜Ｃ１００）アルキル、（Ｃ１２〜Ｃ１００）アラルキル、または（Ｃ１２〜Ｃ１００）アリールであり、この場合、それぞれが、線状であるまたは分岐していることがあり、および飽和しているまたは不飽和であることがあり；
Ａは、水素、−（Ｓ）ｐ−Ｒ１またはＳｉＲ２Ｒ３Ｒ４であり；
Ｚは、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００７５】
もう１つの実施形態において、前記未架橋弾性ポリマーは、ハロゲン化スズ、スズアルコキシド、ハロゲン化ケイ素、およびケイ素アルコキシドから選択される少なくとも１つのカップリング剤に由来する化学的部位を含む。
【００７６】
もう１つの実施形態において、前記組成物は、ハロゲン化スズ、スズアルコキシド、ハロゲン化ケイ素、またはケイ素アルコキシドから選択される少なくとも１つのカップリング剤をさらに含む。
【００７７】
もう１つの実施形態において、前記反応は、ハロゲン化スズ、スズアルコキシド、ハロゲン化ケイ素、およびケイ素アルコキシドから成る群より選択される少なくとも１つのカップリング剤をさらに含む。
【００７８】
もう１つの実施形態において、前記未架橋弾性ポリマーは、イソプレンホモポリマー、イソプレンコポリマー、イソプレンターポリマー、ブタジエンホモポリマー、ブタジエンコポリマー、ブタジエンターポリマー、ブタジエン−スチレンコポリマーまたはブタジエン−スチレンターポリマーのうちの少なくとも１つから選択される。
【００７９】
前記変性ポリマーは、本明細書に記載するような２つまたはそれ以上の実施形態の組み合わせを含む場合がある。
【００８０】
本発明は、式１の変性剤、
ＡＳ−Ｙ−Ｚｍ  （式１）
も提供し、この式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００８１】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００８２】
もう１つの実施形態において、Ｙは、（Ｃ１２〜Ｃ１００）アルキル、（Ｃ１２〜Ｃ１００）アラルキル、または（Ｃ１２〜Ｃ１００）アリールであり、この場合、それぞれが、線状であるまたは分岐していることがあり、および飽和しているまたは不飽和であることがあり；
Ａは、水素、−（Ｓ）ｐ−Ｒ１またはＳｉＲ２Ｒ３Ｒ４であり；
Ｚは、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
ｍは、数１であり；
Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
本発明は、式３の変性剤、
Ａ−Ｓ−Ｒ’−Ｓ−Ａ  （式３）
も提供し、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、および好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、水素、−Ｓ−（Ｓ）ｐ−Ｒ１または−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。
【００８３】
本発明の変性剤は、本明細書に記載するような２つまたはそれ以上の実施形態の組み合わせを含む場合がある。
【００８４】
本発明は、加硫弾性ポリマー組成物を製造するための方法も提供し、この方法は、以下の成分を併せることを含む。
１）フィラー；
２）加硫剤；および
３）変性ポリマー［これは、
ｉ）未架橋弾性ポリマーと、
ｉｉ）式１によって表されるスルフィド変性剤、
ＡＳ−Ｙ−Ｚｍ  （式１）
とを含む第一の組成物から形成され、ならびにこの式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される］。
【００８５】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００８６】
本発明は、変性ポリマー組成物を製造する方法も提供し、該方法は、以下の成分を混合することを含む。
ｉ）未架橋弾性ポリマー；および
ｉｉ）式１によって表されるスルフィド変性剤、
ＡＳ−Ｙ−Ｚｍ  （式１）
［式中、
Ｙは、（Ｃ１２〜Ｃ１００）アラルキル、（Ｃ１２〜Ｃ１００）アリール、（Ｃ１２〜Ｃ１００）アルキル、または（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される］。
【００８７】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【００８８】
もう１つの実施形態において、Ｙは、（Ｃ１２〜Ｃ１００）アルキル、（Ｃ１２〜Ｃ１００）アラルキル、または（Ｃ１２〜Ｃ１００）アリールであり、この場合、それぞれが、線状であるまたは分岐していることがあり、および飽和しているまたは不飽和であることがあり；
Ａは、水素、−（Ｓ）ｐ−Ｒ１またはＳｉＲ２Ｒ３Ｒ４であり；
Ｚは、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
ｍは、数１であり；
Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択され、前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。
【００８９】
本発明の方法は、本明細書に記載するような２つまたはそれ以上の実施形態の組み合わせを含む場合がある。
【００９０】
本発明は、本発明の組成物から形成される少なくとも１つの構成要素を含む物品も提供する。さらなる実施形態において、前記物品は、タイヤトレッドである。
【００９１】
本発明は、本発明のポリマーから形成される少なくとも１つの構成要素を含む物品も提供する。さらなる実施形態において、前記物品は、タイヤトレッドである。
【００９２】
本発明の物品としては、タイヤ構成要素、自動車部品、履物構成要素、ベルト、ガスケット、シールおよびホースが挙げられるが、これらに限定されない。
【００９３】
本発明の物品は、本明細書に記載するような２つまたはそれ以上の実施形態の組み合わせを含む場合がある。
【００９４】
前記スルフィド変性剤は、本明細書に記載するような式のうちのいずれかによって表すことができる。
【００９５】
頭字語「ＨＩＰＳ」は、ポリブタジエンまたはブタジエン−スチレンコポリマー変性ポリスチレンである、耐衝撃性ポリスチレンを表す。頭字語「ＡＢＳ」は、ポリブタジエンまたはブタジエン−スチレンコポリマー変性アクリロニトリル／スチレンコポリマーを表す。頭字語「ＥＰＤＭ」は、エチレン／プロピレン／ジエン共重合体を表す。
【００９６】
用語「組成物」は、本明細書において用いる場合、その組成物を含む材料の混合物、ならびにその組成物の材料から形成された反応生成物および分解生成物を包含する。
【００９７】
弾性ポリマーは、２つのグループ、「架橋弾性ポリマー」および「未架橋弾性ポリマー」、に分けることができる。
【００９８】
用語「架橋弾性ポリマー」は、加硫天然ゴム（ｃｉｓ−１，４−ポリイソプレン）について公知であるようなまたはそれと同様の性質、例えば、引張下での伸張、および開放時の比較的短時間でのほぼ原長への収縮、を有する、少なくとも部分的に架橋されているポリマーを表す、エラストマーまたはゴムを意味すると解釈する。ポリマー架橋は、例えば、硫黄を使用する加硫によって、またはラジカル形成性化合物、例えばアゾ含有もしくは過酸化物含有化合物、の適用によって、形成される。
【００９９】
用語「未架橋弾性ポリマー」は、上で説明した架橋弾性ポリマーの未架橋前駆ポリマーを意味すると解釈する。「未架橋弾性ポリマー」は、未架橋形態のポリマーを優勢量含むが、架橋形態のポリマーも少量含むことがあることに留意する。例えば、未架橋弾性ポリマーには、その弾性ポリマーの総重量に基づき１０重量パーセント未満、好ましくは５重量パーセント未満、およびさらに好ましくは２重量パーセント未満の架橋ポリマーが存在することがある。
【０１００】
用語「弾性ポリマー」は、それ自体で用いられている場合、上で定義したグループ、「架橋弾性ポリマー」と「未架橋弾性ポリマー」、の両方を包含する。
【０１０１】
上で定義した骨格変性剤の存在下でコンパウンドに使用するための本発明の未架橋弾性ポリマーは、好ましくは、溶剤の存在下で配位触媒を使用する重合によって、またはアニオン重合によって、作製することができる。この関連での配位触媒は、チーグラー・ナッタ触媒、配位触媒および単一金属触媒系であると解釈される。配位触媒は、好ましくは、ニッケル、コバルト、チタン、バナジウム、クロムまたはネオジムに基づくものである。アニオン溶液重合のための触媒は、アルカリ金属またはアルカリ土類金属に基づく。
【０１０２】
共役ジエン、トリエン、ならびにモノビニル脂肪族および芳香族モノマーを重合させるためのリチウム開始剤の使用は周知である（アニオン溶液重合）。これらの重合は、モノマーの反応が、求核的に開始してポリマー構造を形成し、増やしていく反応である、アニオン重合メカニズムによって進行する。重合を通して、ポリマー構造は、イオンまたは「リビング」ポリマー構造である。従って、このポリマー構造は、少なくとも１つの反応性または「リビング」末端を有する。これが、アニオン溶液重合技術によって作製される未架橋弾性ポリマーを記述するために本明細書で用いる用語「リビング」の背景である。
【０１０３】
本未架橋弾性ポリマーの作製に有用なモノマーとしては、共役オレフィン、ならびにα−オレフィン、内部オレフィン、環状オレフィン、極性オレフィンおよび非共役ジオレフィンを含む群から選択されるオレフィンが挙げられる。適する共役不飽和モノマーは、好ましくは、共役ジエン、例えば、１，３−ブタジエン、２−アルキル−１，３−ブタジエン、好ましくはイソプレン（２−メチル−１，３−ブタジエン）、２，３−ジメチル−１，３−ブタジエン、１，３−ペンタジエン、２，４−ヘキサジエン、１，３−ヘキサジエン、１，３−ヘプタジエン、１，３−オクタジエン、２−メチル−２，４−ペンタジエン、シクロペンタジエン、２，４−ヘキサジエン、１，３−シクロオクタジエンである。好ましいオレフィンは、長鎖高分子α−オレフィン、さらに特に芳香族ビニル化合物を含む（しかし、これらに限定されない）、Ｃ２〜２０α−オレフィンである。好ましい芳香族ビニル化合物はスチレンであり、これは、Ｃ１〜４アルキル置換スチレン、例えば２−メチルスチレン、３−メチルスチレン、４−メチルスチレン、２，４−ジメチルスチレン、２，４，６−トリメチルスチレン、α−メチルスチレンおよびスチルベン、２，４−ジイソプロピルスチレン、４−ｔ−ブチルスチレン、ビニルベンジルジメチルアミン、（４−ビニルベンジル）ジメチルアミノエチルエーテル、Ｎ，Ｎ−ジメチルアミノエチルスチレン、ｔ−ブトキシスチレン、ビニルピリジン、およびそれらの混合物を含む。適する極性オレフィンとしては、アクリロニトリル、メタクリレート、メチルメタクリレートが挙げられた。適する非共役オレフィンとしては、Ｃ４〜２０ジオレフィン、特に、ノルボルナジエン、エチリデンノルボルネン、１，４−ヘキサジエン、１，５−ヘキサジエン、１，７−オクタジエン、４−ビニルシクロヘキセン、ジビニルベンゼン（１，２−ジビニルベンゼン、１，３−ジビニルベンゼンおよび１，４−ジビニルベンゼンを含む）、およびそれらの混合物が挙げられる。好ましい共役ジエンとしては、ブタジエン、イソプレンおよびシクロペンタジエンが挙げられ、好ましい芳香族α−オレフィンとしては、スチレンおよび４−メチルスチレンが挙げられる。
【０１０４】
適切な未架橋弾性ポリマーの例としては、共役ジエン、特にブタジエンまたはイソプレン、のホモポリマー、ならびに少なくとも１つの共役ジエン、特にブタジエンまたはイソプレンと、少なくとも１つの共役ジエンとの、または少なくとも１つの芳香族α−オレフィン、特にスチレンおよび４−メチルスチレン、芳香族ジオレフィン、特にジビニルベンゼンとの、ランダムまたはブロックコ−およびターポリマーが挙げられる。少なくとも１つの共役ジエンと少なくとも１つの芳香族α−オレフィンとの、および場合によっては、少なくとも１つの芳香族ジオレフィンまたは脂肪族α−オレフィン、特にブタジエンまたはイソプレンとスチレン、４−メチルスチレンおよび／またはジビニルベンゼンとの、ランダム共重合、場合によっては三元共重合は特に好ましい。加えて、ブタジエンとイソプレンのランダム共重合は、特に好ましい。
【０１０５】
適切な弾性ポリマーの例としては、以下のものが挙げられる。
ＲＢ−ポリブタジエン、
ＡＢＲ−ブタジエン／Ｃ１〜Ｃ４−アルキルアクリレートコポリマー、
ＨＩＰＳ−ブタジエン／スチレンコポリマー、
ＣＲ−ポリクロロプレン、
ＩＲ−ポリイソプレン、
ＳＢＲ−そのコポリマーの総重量に基づき１から６０重量パーセント、好ましくは２０から５０重量パーセントのスチレンユニット含有量を有する、スチレン／ブタジエンコポリマー、
ＩＩＲ−イソブチレン／イソプレンコポリマー、
ＮＢＲ−そのコポリマーの総重量に基づき５から６０重量パーセント、好ましくは２０から５０重量パーセントのアクリロニトリルユニット含有量を有する、ブタジエン／アクリロニトリルコポリマー、
ＨＮＢＲ−部分水素化または完全水素化ＮＢＲゴム、
ＥＰＤＭ−エチレン／プロピレン／ジエン共重合体、
およびこれらのゴムの混合物。
【０１０６】
１つの実施形態において、弾性ポリマーは、ポリブタジエンである。
【０１０７】
もう１つの実施形態において、前記弾性ポリマーは、ブタジエン／Ｃ１〜Ｃ４−アルキルアクリレートコポリマーである。
【０１０８】
もう１つの実施形態において、前記弾性ポリマーは、ブタジエン／スチレンコポリマーである。
【０１０９】
もう１つの実施形態において、前記弾性ポリマーは、ポリクロロプレンである。
【０１１０】
もう１つの実施形態において、前記弾性ポリマーは、ポリイソプレンである。
【０１１１】
もう１つの実施形態において、前記弾性ポリマーは、そのコポリマーの総重量に基づき１から６０重量パーセント、好ましくは２０から５０重量パーセントのスチレンユニット含有量を有する、スチレン／ブタジエンコポリマーである。
【０１１２】
もう１つの実施形態において、前記弾性ポリマーは、イソブチレン／イソプレンコポリマーである。
【０１１３】
もう１つの実施形態において、前記弾性ポリマーは、そのコポリマーの総重量に基づき５から６０重量パーセント、好ましくは２０から５０重量パーセントのアクリロニトリルユニット含有量を有する、ブタジエン／アクリロニトリルコポリマーである。
【０１１４】
もう１つの実施形態において、前記弾性ポリマーは、部分水素化または完全水素化ＮＢＲゴムである。
【０１１５】
もう１つの実施形態において、前記弾性ポリマーは、エチレン／プロピレン／ジエン共重合体である。
【０１１６】
車両用タイヤを製造するために、−５０℃より上のガラス転移温度を有する天然ゴム、エマルジョンＳＢＲおよび溶液ＳＢＲゴム；ニッケル、コバルト、チタンまたはネオジムに基づく触媒を使用して作製された、高いｃｉｓ１，４含有量（＞９０％）を有するポリブタジエンゴム；および０から７５％のビニル含有量を有するポリブタジエンゴム；ならびにそれらの混合物が、特に興味深い。
【０１１７】
さらに、車両用タイヤを製造するために、高いｔｒａｎｓ−１，４含有量（＞７５％）を有するポリブタジエンゴム；またはＳＢＲ、好ましくは、５重量％と４０重量％の間のスチレンと、ｔｒａｎｓ−１，４−ポリブタジエン含有量が高い（＞７５％）そのコポリマーのポリブタジエン画分とを含有するＳＢＲ。これらそれぞれのタイプのポリマー（ＳＢＲまたはＢＲ）を、例えば米国特許第６，６９３，１６０号、同第６，６２７，７１５号、同第６，４８９，４１５号、同第６，１０３，８４２号、同第５，７５３，５７９号、同第５，０８６，１３６号および同第３，６２９，２１３号（本明細書に参照として組み込まれる）に記載されているものなどのアルカリ土類金属化合物を含む１つもしくはそれ以上の開始剤を用いて、または例えば米国特許第６，３１０，１５２号、同第５，８３４，５７３号、同第５，７５３，７６１号、同第５，４４８，００２号および同第５，０８９，５７４号、ならびに米国特許公開第２００３００６５１１４号に記載されているものなどのコバルトに基づく触媒を使用することにより、または例えば欧州特許出願第１３６７０６９号、日本特許出願第１１３０１７９４号および米国特許第３９５１９３６号に記載されているものなどのバナジウムに基づく触媒を使用することにより、または例えば、欧州特許出願番号ＥＰ０９６４００８およびＥＰ０９２４２１４ならびに米国特許第６，１８４，１６８号、同第６，０１８，００７号、同第４，９３１，３７６号、同第５，１３４，１９９号および同第４，６８９，３６８号に記載されているものなどのネオジムに基づく触媒を使用することにより、作製されている。
【０１１８】
車両用タイヤを製造するために、耐衝撃性ポリスチレン（ＨＩＰＳ）、およびさらにブタジエン変性アクリロニトリル−スチレンコポリマー（ＡＢＳ）を製造するために、７０重量％と９０重量％の間の高いｃｉｓ−１，４含有量、および５重量％と２５重量％の間の１，２−ポリブタジエン含有量を有するポリブタジエンゴムを、クロムおよびバナジウムに基づく触媒を使用して作製した。例は、例えば、欧州特許出願番号ＥＰ０７７８２９１およびＥＰ０８４１３７５ならびに米国特許第５，９８１，６６７号に記載されている。
【０１１９】
一般に、ジエンモノマー（単数もしくは複数）の重合、またはジエンモノマー（単数もしくは複数）とα−オレフィンモノマー（単数もしくは複数）の共重合は、アニオンリビング型重合反応のための、例えば、金属錯体触媒に基づく重合反応ためのまたはラジカル乳化重合反応ための、当分野において周知の条件で遂行することができる。そのような重合についての典型的な温度は、−５０から２５０℃、好ましくは０から１２０℃である。この反応温度は、重合開始温度と同じ場合もある。前記重合は、大気圧で、大気圧より低い圧で、または５００ＭＰａ以下の高圧もしくは５００ＭＰａより高い圧ででさえ、連続的にまたは不連続的に行うことができる。好ましくは、前記重合は、０．０１から５００ＭＰａまで、さらに好ましくは０．０１から１０ＭＰａまで、および最も好ましくは０．１から２ＭＰａまでの圧で行われる。より高い圧をかけることもできる。そのような高圧プロセスにおいても、本発明の開始剤を良好な結果で使用することができる。溶液重合は、通常、低圧、好ましくは１０ＭＰａ未満で行われる。前記重合は、液体反応媒質中でばかりでなく、気相で行うこともできる。前記重合は、一般に、バッチ、連続または半連続重合条件下で行われる。前記重合プロセスは、気相重合として（例えば、流動床もしくは攪拌床反応器において）、溶液重合として（この場合、形成されるポリマーは、その反応混合物に実質的に可溶である）、または懸濁／スラリー重合として（この場合、形成されるポリマーは、その反応媒質に実質的に不溶である）、またはいわゆる塊状重合プロセスとして（この場合、重合されるモノマーの過剰分が、反応媒質として使用される）、行うことができる。
【０１２０】
上述したモノマーの重合は、アニオンリビング型重合反応の場合、一般に、アニオン開始剤、例えば、少なくとも１つのリチウム、ナトリウムまたはカリウム原子を有する有機金属化合物（しかし、これらに限定されない）で開始され、ならびにこの場合の有機金属化合物は、１から約２０個の炭素原子を含有する。好ましくは、前記有機金属化合物は、少なくとも１つのリチウム原子を有する；例えば、エチルリチウム、プロピルリチウム、ｎ−ブチルリチウム、ｓ−ブチルリチウム、ｔ−ブチルリチウム、フェニルリチウム、ヘキシルリチウム、１，４−ジリチオ−ｎ−ブタン、１，３−ジ−（２−リチオ−２−ヘキシル）ベンゼン、好ましくは、ｎ−ブチルリチウムおよびｓ−ブチルリチウム。これらの有機リチウム開始剤は、単独で使用してもよいし、または２つもしくはそれ以上の異なる種類のものの混合物として併用してもよい。使用される有機リチウム開始剤の量は、重合させるモノマーに、および生成されるポリマーのターゲット分子量に基づいて変わるが、この量は、１００グラムのモノマーにつき、典型的には０．１から５ｍｍｏｌ、好ましくは０．３から３ｍｍｏｌである。
【０１２１】
極性コーディネーター化合物を、場合によっては重合混合物に添加して、ジオレフィン型ホモ−、コ−もしくはターポリマーの共役ジオレフィン部分のミクロ構造（ビニル結合の含有量）を調節することができ、またはコ−もしくはターポリマーを含有する共役ジエンモノマー中の芳香族ビニル化合物の組成分布を調節することができ、従って、例えばランダム化成分として役立つことができる。極性コーディネーター化合物は、例えば、エーテル化合物、例えば、ジエチルエーテル、ジ−ｎ−ブチルエーテル、エチレングリコールジエチルエーテル、エチレングリコールジブチルエーテル、ジエチレングリコールジメチルエーテル、プロピレングリコールジメチルエーテル、プロピレングリコールジエチルエーテル、プロピレングリコールジブチルエーテル、アルキルテトラヒドロフリルエーテル（alkyltetrahydroforylethers）、例えば、メチルテトラヒドロフリルエーテル、エチルテトラヒドロフリルエーテル、プロピルテトラヒドロフリルエーテル、ブチルテトラヒドロフリルエーテル、ヘキシルテトラヒドロフリルエーテル、オクチルテトラヒドロフリルエーテル、テトラヒドロフラン、２，２−（ビステトラヒドロフルフリル）プロパン、ビステトラヒドロフルフリルホルマール、テトラヒドロフルフリルアルコールのメチルエーテル、テトラヒドロフルフリルアルコールのエチルエーテル、テトラヒドロフルフリルアルコールのブチルエーテル、α−メトキシテトラヒドロフラン、ジメトキシベンゼン、およびジメトキシエタン、ならびに／または第三アミン化合物、例えば、トリエチルアミンのブチルエーテル、ピリジン、Ｎ，Ｎ，Ｎ’，Ｎ’−テトラメチルエチレンジアミン、ジピペリジノエタン、Ｎ，Ｎ−ジエチルエタノールアミンのメチルエーテル、Ｎ，Ｎ−ジエチルエタノールアミンのエチルエーテル、およびＮ，Ｎ−ジエチルエタノールアミンであるが、これらに限定されない。一般に、前記極性コーディネーター化合物は、０．０１２：１から５：１、しかし典型的には０．１：１から４：１、好ましくは０．２５：１から約３：１、およびさらに好ましくは０．５：１から３：２の範囲内の、該極性コーディネーター化合物のリチウム開始剤に対するモル比で添加される。
【０１２２】
前記重合は、場合によっては、オキソラニルアルカンオリゴマーを極性コーディネーター化合物として利用して行うことがある。そのような化合物の例は、米国特許第６，７９０，９２１号および同第６，６６４，３２８号に提供されている。
【０１２３】
前記重合は、開始剤の反応性を増大させるために、ポリマーに導入される芳香族化合物をランダムに割り付けるために、または芳香族ビニル化合物の単一の鎖を生じさせために、および従って、本発明の共役ジエン含有変性コ−またはターポリマーにおける芳香族ビニル化合物の組成分布に影響を及ぼすように、場合によっては促進剤を含むことがある。適切な促進剤の例としては、ナトリウムアルコキシドまたはナトリウムフェノキシド、およびカリウムアルコキシドまたはカリウムフェノキシド、好ましくは、カリウムアルコキシドまたはカリウムフェノキシド、例えば、カリウムイソプロポキシド、カリウムｔ−ブトキシド、カリウムｔ−アミルオキシド、カリウムｎ−ヘプタオキシド、カリウムベンジルオキシド、カリウムフェノキシド；カルボン酸、例えばイソ吉草酸、カプリル酸、ラウリル酸、パルミチン酸、ステアリン酸、オレイン酸、リノレイン酸、安息香酸、フタル酸または２−エチルヘキサン酸、のカリウム塩；有機スルホン酸、例えばドデシルベンゼンスルホン酸、テトラデシルベンゼンスルホン酸、ヘキサデシルベンゼンスルホン酸またはオクタデシルベンゼンスルホン酸、のカリウム塩；および有機リン酸、例えばジエチルホスファイト、ジイソプロピルホスファイト、ジフェノルホスファイト、ジブチルホスファイトおよびジラウリルホスファイト、のカリウム塩が挙げられる。これらのカリウム化合物を、リチウム開始剤の１．０グラム原子当量に対して０．００５から０．５モルの量で添加することができる。０．００５モル未満を添加すると、一般には十分な効果が得られない。一方、カリウム化合物の量が約０．５モルより多いと、連鎖末端変性反応の生産性および効率が有意に低減される。
【０１２４】
アルカリ金属アルコキシド化合物を重合開始剤と一緒に添加して、重合反応性を増すこともできる。前記アルカリ金属アルコキシド化合物は、アルコールと有機アルカリ金属化合物の反応によって作製することができる。この反応は、炭化水素溶剤中、モノマー、好ましくは共役ジオレフィンモノマーおよび芳香族ビニル化合物モノマーの存在下で、これらのモノマーの共重合の前に行うことができる。テトラヒドロフルフリルアルコール、Ｎ，Ｎ−ジメチルエタノールアミン、Ｎ，Ｎ−ジエチルエタノールアミンまたは１−ピペラジンエタノールアミンなどの金属アルコキシドに代表されるアルカリ金属アルコキシド化合物が好例である。有機アルカリ金属化合物、好ましくは有機リチウム化合物を、アルコール化合物に対する反応体として使用して、アルカリ金属アルコキシドを作製することもできる。例えば、エチルリチウム、プロピルリチウム、ｎ−ブチルリチウム、ｓ−ブチルリチウム、ｔ−ブチルリチウム、およびヘキシルリチウム、ならびにこれらの混合物を挙げることができる。これらのうち、ｎ−ブチルリチウムおよびｓ−ブチルリチウムが好ましい。アルコール化合物と有機リチウム化合物のモル比は、１：０．７から１：５．０、好ましくは１：０．８から１：２．０、およびさらに好ましくは１：０．９から１：１．２であるべきである。有機リチウム化合物のアルコール化合物に対するモル比が、５．０より大きいと、引張強度、耐摩耗性およびヒステリシスの改善に対する効果は損なわれる。一方、０．８より小さい有機リチウム化合物のモル比は、重合速度を遅らせ、生産性を有意に低下させ、低い連鎖末端変性反応効率を生じさせることとなる。
【０１２５】
ポリマーの分子量およびポリマーの特性をさらに制御するために、カップリング剤または連結剤（linking-agent）を利用してもよい。例えば、非対称カップリングを所望する場合には、重合中に、ハロゲン化スズ、ハロゲン化ケイ素、スズアルコキシド、ケイ素アルコキシド、または前述の化合物の混合物を連続的に添加することができる。通常、この連続添加は、重合の大半が発生しているゾーンとは別の反応ゾーンにおいて行われる。分配および反応のために適切に混合しながら、炭化水素溶液、例えばシクロヘキサン中のカップリング剤を重合混合物に添加することができる。典型的には、カップリング剤は、高い転化率が既に達成された後にのみ、添加される。例えば、通常、カップリング剤は、約８５パーセントより大きいモノマー転化率が実現された後にのみ、添加される。典型的には、カップリング剤を添加する前にモノマーの転化率が少なくとも約９０パーセントに達しているほうが好ましい。一般的なハロゲン化物カップリング剤としては、四塩化スズ、四臭化スズ、四フッ化スズ、四ヨウ化スズ、四塩化ケイ素、四臭化ケイ素、四フッ化ケイ素、四ヨウ化ケイ素が挙げられ、三ハロゲン化スズおよびケイ素または二ハロゲン化スズおよびケイ素を使用することもできる。四ハロゲン化スズまたはケイ素とカップリングしたポリマーは、最大４つのアームを有し、三ハロゲン化スズおよびケイ素とカップリングしたポリマーは、最大３つのアームを有し、ならびに二ハロゲン化スズおよびケイ素とカップリングしたポリマーは、最大２つのアームを有する。ヘキサハロジシランまたはヘキサハロジシロキサンもカップリング剤として使用することができ、これは、最大６つのアームを有するポリマーを生じさせる。有用なハロゲン化スズおよびケイ素カップリング剤としては、ＳｎＣｌ４、（Ｒ１）３ＳｎＣｌ、（Ｒ１）２ＳｎＣｌ２、Ｒ１ＳｎＣｌ３、ＳｉＣｌ４、（Ｒ１）３ＳｉＣｌ、（Ｒ１）２ＳｉＣｌ２、Ｒ１ＳｉＣｌ３、Ｃｌ３Ｓｉ−ＳｉＣｌ３、Ｃｌ３Ｓｉ−Ｏ−ＳｉＣｌ３、Ｃｌ３Ｓｎ−ＳｎＣｌ３、Ｃｌ３Ｓｎ−Ｏ−ＳｎＣｌ３が挙げられる。スズおよびケイ素アルコキシドカップリング剤の例としては、Ｓｎ（ＯＭｅ）４、Ｓｉ（ＯＭｅ）４、Ｓｎ（ＯＥｔ）４またはＳｉ（ＯＥｔ）４が挙げられる。最も好ましいカップリング剤は、ＳｎＣｌ４、ＳｉＣｌ４、Ｓｎ（ＯＭｅ）４およびＳｉ（ＯＭｅ）４である。
【０１２６】
前に説明したようなスズまたはケイ素化合物を場合によっては併用して、ポリマーをカップリングすることができる。スズカップリング剤とケイ素カップリング剤のそのような併用により、タイヤゴムのための改善された特性、例えば、より低いヒステリシスを獲得することができる。シリカとカーボンブラックの両方を含有するタイヤトレッドコンパウンドではスズカップリング剤とケイ素カップリング剤の併用が、特に望ましい。そのような場合、未架橋弾性ポリマーをカップリングさせる際に利用されるスズ化合物のケイ素化合物に対するモル比は、通常、２０：８０から９５：５、さらに典型的には４０：６０から９０：１０、および好ましくは６０：４０から８５：１５の範囲内である。最も典型的には、１００グラムの未架橋弾性ポリマーにつき、０．００１から４．５ミリ当量の範囲のカップリング剤（スズおよびケイ素化合物）が利用される。望ましいムーニー粘度を得るには、１００グラムのポリマーにつき、０．０１から１．５ミリ当量のカップリング剤の利用が、通常、好ましい。より多い量は、末端に反応性基を含有するポリマーまたは不十分なカップリングのポリマーを生成する傾向がある。１当量のリチウム開始剤につき、０当量と１当量未満の間のスズおよび／またはケイ素カップリング剤を使用して、残存リビングポリマー画分を後に官能基化することができる。例えば、四塩化スズもしくはケイ素またはこれらの化合物の混合物を、カップリング剤として使用する場合、生きているリチウムポリマー鎖末端の４．０モルごとに、０モルと１．０モル未満の間、好ましくは０モルと０．８モルの間、およびさらに好ましくは０モルと０．６モルの間のカップリング剤を使用する。分配および反応のために適切に混合しながら、炭化水素溶液中、例えばシクロヘキサン中のカップリング剤を、反応器内の重合混合物に添加することができる。
【０１２７】
溶液系重合プロセスの場合、重合は、適する溶剤、分散剤または希釈剤中で行われる。直鎖および分岐鎖炭化水素（例えば、プロパン、ブタン、イソブタン、ペンタン、ヘキサン、ヘプタン、オクタン）、環状および非環状炭化水素（例えば、シクロヘキサン、シクロヘプタン、メチルシクロヘキサン、メチルシクロヘプタン）、芳香族およびアルキル置換芳香族化合物（例えば、ベンゼン、トルエンおよびキシレン、ならびに前述のものの異性体、ならびにそれらの混合物）、ならびにペンタメチルヘプタンまたは鉱物油留分（例えば、軽もしくはレギュラーガソリン、ナフサ、灯油または軽油）をはじめとする（しかし、これらに限定されない）、非配位性で不活性の液体が好ましい。フッ素化炭化水素液、例えば、過フッ素化Ｃ４〜１０アルカンも適する。さらに、適する溶剤としては、プロピレン、１−ブテン、１−ペンテン、シクロペンテン、１−ヘキセン、３−メチル−１−ペンテン、４−メチル−１−ペンテン、ブタジエン、イソプレン、１，４−ヘキサジエン、１，７−オクタジエン、１−オクテン、１−デセン、スチレン、ジビニルベンゼン、エチリデンノルボルネン、アルキルベンゼン、２−メチルスチレン、３−メチルスチレン、４−メチルスチレン、４−ビニルシクロヘキセン、およびビニルシクロへキサンをはじめとする、重合プロセスにおいてモノマーまたはコモノマーとして作用することができる液体オレフィンが挙げられる。これらの溶剤の混合物も適する。芳香族炭化水素、例えば、ベンゼンおよびトルエンを使用することもできる。
【０１２８】
用語骨格変性剤は、下の式１、２および３を参照して本明細書において説明する本スルフィド化合物を意味すると解釈する。用語「骨格変性架橋弾性ポリマー」は、未架橋弾性変性ポリマーの加硫または架橋反応生成物を意味すると解釈する。用語「変性未架橋弾性ポリマー」は、未架橋弾性ポリマーと本骨格変性剤の組み合わせ生成物を意味すると解釈する。
【０１２９】
本変性剤としては、式１の化合物、
ＡＳ−Ｙ−Ｚｍ  （式１）
が挙げられ、この式中、
Ｙは、（Ｃ１２〜Ｃ１００）アラルキル、（Ｃ１２〜Ｃ１００）アリール、（Ｃ１２〜Ｃ１００）アルキル、および（Ｃ１２〜Ｃ１００）ジアルキルエーテル（アルキル−Ｏ−アルキル）であり、およびそれぞれが、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで場合によっては置換されていることがあり；
Ｓは、硫黄であり；
Ａは、水素、−（Ｓ）ｐ−Ｒ１または−ＭＲ２Ｒ３Ｒ４であり；
Ｚは、−ＳＨ、−Ｓ−ＭＲ５Ｒ６Ｒ７、−Ｓ−（Ｓ）ｐ−Ｒ８、−ＮＲ９Ｒ１０、−ＮＲ１１ＣＯＲ１２、−Ｏ−ＣＯ−Ｒ１３、−ＮＣＯ、または−ＣＯＯＲ１４であり；
Ｍは、ケイ素またはスズであり；
Ｎは、窒素であり；
Ｏは、酸素であり；
ｍは、数１、２または３であり；
ｐは、数１、２、３、４または５であり；
Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択される。前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３、Ｒ４、Ｒ５、Ｒ６、Ｒ７、Ｒ８、Ｒ９、Ｒ１０、Ｒ１１、Ｒ１２、Ｒ１３およびＲ１４は、同じであり、または異なり、およびそれぞれ、独立して、水素（Ｈ）、（Ｃ１〜Ｃ１６）アルキルまたはトリアルキルシリルから選択される。
【０１３０】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【０１３１】
用語「アリール」は、本明細書において用いる場合、少なくとも１つの芳香族環を指し、および２つまたはそれ以上の芳香族環を指すこともある。本明細書に記載する際、「Ｙ」として用いているアリール基は、少なくとも二価であると解釈する。
【０１３２】
用語「アルキル」は、本明細書において用いる場合、少なくとも１つの脂肪族基を指し、および２つまたはそれ以上の脂肪族基を指すこともある。アルキル基は、線状である、分岐している、環状である、またはそれらの組み合わせであることがあり、および飽和しているまたは不飽和であることがある。本明細書に記載する際、「Ｙ」として用いているアルキル基は、少なくとも二価であると解釈する。
【０１３３】
用語「アルキル」は、直鎖脂肪族炭化水素基、（例えば、メチル（Ｍｅ）、エチル（Ｅｔ）、ｎ−プロピル（Ｐｒ）、ｎ−ブチル（Ｂｕ）、ｎ−ペンチル、ｎ−ヘキシルなど）と分岐脂肪族炭化水素基（例えば、イソプロピル、ｔ−ブチルなど）の両方、炭素系非芳香族環、脂肪族炭化水素基を包含すると解釈する。ここで、「アルキル」は、飽和線状、分岐、環状、またはそれらの組み合わせの脂肪族炭化水素基、および不飽和線状、分岐、環状、またはそれらの組み合わせの脂肪族炭化水素基を指す。
【０１３４】
用語「アラルキル」は、本明細書において用いる場合、少なくとも１つの芳香族環およびまた少なくとも１つのアルキル基を指す。本明細書に記載する際、「Ｙ」として用いているアラルキル基は、少なくとも二価であると解釈する。用語「アラルキル」は、アルキル基に結合したアリール基を意味すると解釈する。
【０１３５】
式Ｉには示されていないが、本化合物が、それらの対応するルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１３６】
用語「アルコキシ」は、メトキシ（ＭｅＯ）、エトキシ（ＥｔＯ）、プロポキシ（ＰｒＯ）、ブトキシ（ＢｕＯ）、イソプロポキシ、イソブトキシ、ペントキシを包含すると解釈する。
【０１３７】
用語「アリール」は、フェニル、ビフェニルおよび他のベンゼノイド化合物（それぞれ、アルキル、アルコキシ、ヒドロキシまたは他のヘテロ原子、例えば窒素、硫黄およびリン、で、場合によっては置換されている）を包含すると解釈する。
【０１３８】
（Ｃａ〜Ｃｂ）、例えば（Ｃ１２〜Ｃ１００）、という記号は、本明細書において用いる場合、ａからｂの炭素原子数の範囲を意味すると解釈し、ａからｂのすべての個々の値およびサブ範囲を包含する。
【０１３９】
さらに好ましくは、本変性剤は、式２、
ＡＳ−Ｙ−Ｚ  （式２）
によって定義される類から選択され、この式中、
Ｙは、（Ｃ１２〜Ｃ１００）アルキル、（Ｃ１２〜Ｃ１００）アラルキル、または（Ｃ１２〜Ｃ１００）アリールであり；
Ｓは、硫黄であり；
Ａは、水素、−（Ｓ）ｐ−Ｒ１または−ＳｉＲ２Ｒ３Ｒ４であり；
Ｚは、−ＳＨ、−Ｓ−ＳｉＲ２Ｒ３Ｒ４、−Ｓ−（Ｓ）ｐ−Ｒ８、−ＮＲ９Ｒ１０、−ＮＲ１１ＣＯＲ１２、または−ＣＯＯＲ１４であり；
ｐは、数１、２、３、４または５であり；および
Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキル、（Ｃ６〜Ｃ１６）アリール、（Ｃ７〜Ｃ１６）アラルキルまたは（Ｃ３〜Ｃ３０）トリ（ヒドロカルビル）シリルから選択される。前記ヒドロカルビル基は、それぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３、Ｒ４、Ｒ８、Ｒ９、Ｒ１０、Ｒ１１、Ｒ１２およびＲ１４は、同じであり、または異なり、およびそれぞれ、独立して、水素（Ｈ）、（Ｃ１〜Ｃ１６）アルキルまたは（Ｃ１〜Ｃ１６）トリアルキルシリルから選択され；ならびにアルキルは、特に、Ｍｅ、Ｅｔ、ＰｒおよびＢｕを含む。式２には示されていないが、本化合物が、それらの対応するルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１４０】
１つの実施形態において、Ｙは、（Ｃ１２〜Ｃ１００）アラルキル、（Ｃ１２〜Ｃ１００）アリール、（Ｃ１２〜Ｃ１００）アルキルまたは（Ｃ１２〜Ｃ１００）ジアルキルエーテル（アルキル−Ｏ−アルキル）であり、この場合、それぞれが、線状であるまたは分岐していることがあり、飽和しているまたは不飽和であることがあり、および場合によっては、（Ｃ１〜Ｃ４）アルキル、（Ｃ１〜Ｃ４）アルコキシ、（Ｃ７〜Ｃ１６）アリール、（Ｃ７〜Ｃ１６）アラルキル、ニトリル、アミン、ＮＯ２、アルコキシまたはチオアルキルで置換されていることがある。
【０１４１】
さらにいっそう好ましくは、本変性剤は、式３、
Ａ−Ｓ−Ｒ’−Ｓ−Ａ  （式３）
によって定義される類から選択され、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、水素、−Ｓ−（Ｓ）ｐ−Ｒ１または−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３およびＲ４は、同じであり、または異なり、およびそれぞれ、独立して、（Ｃ１〜Ｃ１６）アルキル、好ましくは（Ｃ１〜Ｃ８）アルキル、ならびにさらに好ましくは（Ｃ１〜Ｃ５）アルキル（特に、Ｍｅ、Ｅｔ、ＰｒおよびＢｕを含む）から選択される。式３には示されていないが、本化合物が、それらの対応するルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１４２】
「Ｒ」は、本明細書に記載されている場合、少なくとも二価であると解釈する。
【０１４３】
もう１つの実施形態において、本変性剤は、式３ａ、
Ａ−Ｓ−Ｒ’−Ｓ−Ａ  （式３ａ）
によって定義される類から選択され、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、水素であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３およびＲ４は、同じであり、または異なり、およびそれぞれ、独立して、（Ｃ１〜Ｃ１６）アルキル、好ましくは（Ｃ１〜Ｃ８）アルキル、ならびにさらに好ましくは（Ｃ１〜Ｃ５）アルキル（特に、Ｍｅ、Ｅｔ、ＰｒおよびＢｕを含む）から選択される。式３ａには示されていないが、本化合物が、それらのルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１４４】
もう１つの実施形態において、本変性剤は、式３ｂ、
Ａ−Ｓ−Ｒ’−Ｓ−Ａ  （式３ｂ）
によって定義される類から選択され、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、−Ｓ−（Ｓ）ｐ−Ｒ１であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３およびＲ４は、同じであり、または異なり、およびそれぞれ、独立して、（Ｃ１〜Ｃ１６）アルキル、好ましくは（Ｃ１〜Ｃ８）アルキル、ならびにさらに好ましくは（Ｃ１〜Ｃ５）アルキル（特に、Ｍｅ、Ｅｔ、ＰｒおよびＢｕを含む）から選択される。式３ｂには示されていないが、本化合物が、それらのルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１４５】
もう１つの実施形態において、本変性剤は、式３ｃ、
Ａ−Ｓ−Ｒ’−Ｓ−Ａ  （式３ｃ）
によって定義される類から選択され、この式中、
Ｒ’は、線状であるもしくは分岐している（Ｃ１２〜Ｃ１００）アルキル、（Ｃ１２〜Ｃ１００）アラルキルまたは（Ｃ１２〜Ｃ１００）アリール、好ましくは、線状であるまたは分岐している（Ｃ１５〜Ｃ５０）アルキル、およびさらに好ましくは、線状である（Ｃ１５〜Ｃ５０）アルキルであり；
Ｓは、硫黄であり；
Ａは、−ＳｉＲ２Ｒ３Ｒ４であり；
ｐは、数１、２または３であり；ならびに
Ｒ１、Ｒ２、Ｒ３およびＲ４は、同じであり、または異なり、およびそれぞれ、独立して、（Ｃ１〜Ｃ１６）アルキル、（Ｃ６〜Ｃ１６）アリール、または（Ｃ７〜Ｃ１６）アラルキルから選択される。好ましくは、Ｒ１、Ｒ２、Ｒ３およびＲ４は、同じであり、または異なり、およびそれぞれ、独立して、（Ｃ１〜Ｃ１６）アルキル、好ましくは（Ｃ１〜Ｃ８）アルキル、ならびにさらに好ましくは（Ｃ１〜Ｃ５）アルキル（特に、Ｍｅ、Ｅｔ、ＰｒおよびＢｕを含む）から選択される。式３ｃには示されていないが、本化合物が、それらのルイス塩基付加体を含む（例えば、ケイ素原子に配位している、溶剤分子テトラヒドロフラン、ジエチルエーテル（dieethylether）、ジメトキシエタンを伴う）ことは理解されるであろう。
【０１４６】
本変性剤の特定の好ましい種類としては、以下のの式によって表される化合物（および示されていないそれらの対応するルイス塩基付加体）が挙げられる。
Ｍｅ３Ｓｉ−Ｓ−（ＣＨ２）１８−Ｓ−ＳｉＭｅ３、Ｅｔ３Ｓｉ−Ｓ−（ＣＨ２）１８−Ｓ−ＳｉＥｔ３、（ｉＰｒ）３Ｓｉ−Ｓ−（ＣＨ２）１８−Ｓ−Ｓｉ（ｉＰｒ）３、ｔＢｕ（Ｍｅ）２Ｓｉ−Ｓ−（ＣＨ２）１８−Ｓ−Ｓｉ（Ｍｅ）２ｔＢｕ、ｎＢｕ（Ｍｅ）２Ｓｉ−Ｓ−（ＣＨ２）１８−Ｓ−Ｓｉ（Ｍｅ）２ｎＢｕ、Ｐｈ（Ｍｅ）２Ｓｉ−Ｓ−（ＣＨ２）１８−Ｓ−Ｓｉ（Ｍｅ）２Ｐｈ、Ｂｚ（Ｍｅ）２Ｓｉ−Ｓ−（ＣＨ２）１８−Ｓ−Ｓｉ（Ｍｅ）２Ｂｚ、（Ｐｈ）３Ｓｉ−Ｓ−（ＣＨ２）１８−Ｓ−Ｓｉ（Ｐｈ）３、Ｈ−Ｓ−（ＣＨ２）１８−Ｓ−ＳｉＭｅ３、Ｈ−Ｓ−（ＣＨ２）１８−Ｓ−ＳｉＥｔ３、Ｈ−Ｓ−（ＣＨ２）１８−Ｓ−Ｓｉ（ｉＰｒ）３、Ｈ−Ｓ−（ＣＨ２）１８−Ｓ−Ｓｉ（Ｐｈ）３、Ｈ−Ｓ−（ＣＨ２）１８−Ｓ−Ｓｉ（Ｍｅ）２ｔＢｕ、Ｈ−Ｓ−（ＣＨ２）１８−Ｓ−Ｓｉ（Ｍｅ）２ｎＢｕ、Ｈ−Ｓ−（ＣＨ２）１８−Ｓ−Ｓｉ（Ｍｅ）２Ｐｈ、Ｈ−Ｓ−（ＣＨ２）１８−Ｓ−Ｓｉ（Ｍｅ）２Ｂｚ、Ｈ−Ｓ−（ＣＨ２）１８−Ｓ−Ｈ、Ｈ−Ｓ−Ｓ−（ＣＨ２）１８−Ｓ−Ｓ−Ｈ、Ｍｅ−Ｓ−Ｓ−（ＣＨ２）１８−Ｓ−Ｓ−Ｍｅ、Ｅｔ−Ｓ−Ｓ−（ＣＨ２）１８−Ｓ−Ｓ−Ｅｔ、ｉＰｒ−Ｓ−Ｓ−（ＣＨ２）１８−Ｓ−Ｓ−ｉＰｒ、ｎＢｕ−Ｓ−Ｓ−（ＣＨ２）１８−Ｓ−Ｓ−ｎＢｕ、ｔＢｕ−Ｓ−Ｓ−（ＣＨ２）１８−Ｓ−Ｓ−ｔＢｕ、Ｍｅ３Ｓｉ−Ｓ−Ｃ６Ｈ１０−Ｃ（Ｍｅ）２−Ｃ６Ｈ１０−Ｓ−ＳｉＭｅ３、Ｅｔ３Ｓｉ−Ｓ−Ｃ６Ｈ１０−Ｃ（Ｍｅ）２−Ｃ６Ｈ１０−Ｓ−ＳｉＥｔ３、（ｉＰｒ）３Ｓｉ−Ｓ−Ｃ６Ｈ１０−Ｃ（Ｍｅ）２−Ｃ６Ｈ１０−Ｓ−Ｓｉ（ｉＰｒ）３、ｔＢｕ（Ｍｅ）２Ｓｉ−Ｓ−Ｃ６Ｈ１０−Ｃ（Ｍｅ）２−Ｃ６Ｈ１０−Ｓ−Ｓｉ（Ｍｅ）２ｔＢｕ、ｎＢｕ（Ｍｅ）２Ｓｉ−Ｓ−Ｃ６Ｈ１０−Ｃ（Ｍｅ）２−Ｃ６Ｈ１０−Ｓ−Ｓｉ（Ｍｅ）２ｎＢｕ、Ｐｈ（Ｍｅ）２Ｓｉ−Ｓ−Ｃ６Ｈ１０−Ｃ（Ｍｅ）２−Ｃ６Ｈ１０−Ｓ−Ｓｉ（Ｍｅ）２Ｐｈ、Ｂｚ（Ｍｅ）２Ｓｉ−Ｓ−Ｃ６Ｈ１０−Ｃ（Ｍｅ）２−Ｃ６Ｈ１０−Ｓ−Ｓｉ（Ｍｅ）２Ｂｚ、（Ｐｈ）３Ｓｉ−Ｓ−Ｃ６Ｈ１０−Ｃ（Ｍｅ）２−Ｃ６Ｈ１０−Ｓ−Ｓｉ（Ｐｈ）３、Ｈ−Ｓ−Ｃ６Ｈ１０−Ｃ（Ｍｅ）２−Ｃ６Ｈ１０−Ｓ−ＳｉＭｅ３、Ｈ−Ｓ−Ｃ６Ｈ１０−Ｃ（Ｍｅ）２−Ｃ６Ｈ１０−Ｓ−ＳｉＥｔ３、Ｈ−Ｓ−Ｃ６Ｈ１０−Ｃ（Ｍｅ）２−Ｃ６Ｈ１０−Ｓ−Ｓｉ（ｉＰｒ）３、Ｈ−Ｓ−Ｃ６Ｈ１０−Ｃ（Ｍｅ）２−Ｃ６Ｈ１０−Ｓ−Ｓｉ（Ｐｈ）３、Ｈ−Ｓ−Ｃ６Ｈ１０−Ｃ（Ｍｅ）２−Ｃ６Ｈ１０−Ｓ−Ｓｉ（Ｍｅ）２ｔＢｕ、Ｈ−Ｓ−Ｃ６Ｈ１０−Ｃ（Ｍｅ）２−Ｃ６Ｈ１０−Ｓ−Ｓｉ（Ｍｅ）２ｎＢｕ、Ｈ−Ｓ−Ｃ６Ｈ１０−Ｃ（Ｍｅ）２−Ｃ６Ｈ１０−Ｓ−Ｓｉ（Ｍｅ）２Ｐｈ、Ｈ−Ｓ−Ｃ６Ｈ１０−Ｃ（Ｍｅ）２−Ｃ６Ｈ１０−Ｓ−Ｓｉ（Ｍｅ）２Ｂｚ、Ｈ−Ｓ−Ｃ６Ｈ１０−Ｃ（Ｍｅ）２−Ｃ６Ｈ１０−Ｓ−Ｈ、Ｈ−Ｓ−Ｓ−Ｃ６Ｈ１０−Ｃ（Ｍｅ）２−Ｃ６Ｈ１０−Ｓ−Ｓ−Ｈ、Ｍｅ−Ｓ−Ｓ−Ｃ６Ｈ１０−Ｃ（Ｍｅ）２−Ｃ６Ｈ１０−Ｓ−Ｓ−Ｍｅ、Ｅｔ−Ｓ−Ｓ−Ｃ６Ｈ１０−Ｃ（Ｍｅ）２−Ｃ６Ｈ１０−Ｓ−Ｓ−Ｅｔ、ｉＰｒ−Ｓ−Ｓ−Ｃ６Ｈ１０−Ｃ（Ｍｅ）２−Ｃ６Ｈ１０−Ｓ−Ｓ−ｉＰｒ、ｎＢｕ−Ｓ−Ｓ−Ｃ６Ｈ１０−Ｃ（Ｍｅ）２−Ｃ６Ｈ１０−Ｓ−Ｓ−ｎＢｕ、ｔＢｕ−Ｓ−Ｓ−Ｃ６Ｈ１０−Ｃ（Ｍｅ）２−Ｃ６Ｈ１０−Ｓ−Ｓ−ｔＢｕ、Ｍｅ３Ｓｉ−Ｓ−Ｃ６Ｈ４−Ｃ（Ｍｅ）２−Ｃ６Ｈ４−Ｓ−ＳｉＭｅ３、Ｅｔ３Ｓｉ−Ｓ−Ｃ６Ｈ４−Ｃ（Ｍｅ）２−Ｃ６Ｈ４−Ｓ−ＳｉＥｔ３、（ｉＰｒ）３Ｓｉ−Ｓ−Ｃ６Ｈ４−Ｃ（Ｍｅ）２−Ｃ６Ｈ４−Ｓ−Ｓｉ（ｉＰｒ）３、ｔＢｕ（Ｍｅ）２Ｓｉ−Ｓ−Ｃ６Ｈ４−Ｃ（Ｍｅ）２−Ｃ６Ｈ４−Ｓ−Ｓｉ（Ｍｅ）２ｔＢｕ、ｎＢｕ（Ｍｅ）２Ｓｉ−Ｓ−Ｃ６Ｈ４−Ｃ（Ｍｅ）２−Ｃ６Ｈ４−Ｓ−Ｓｉ（Ｍｅ）２ｎＢｕ、Ｐｈ（Ｍｅ）２Ｓｉ−Ｓ−Ｃ６Ｈ４−Ｃ（Ｍｅ）２−Ｃ６Ｈ４−Ｓ−Ｓｉ（Ｍｅ）２Ｐｈ、Ｂｚ（Ｍｅ）２Ｓｉ−Ｓ−Ｃ６Ｈ４−Ｃ（Ｍｅ）２−Ｃ６Ｈ４−Ｓ−Ｓｉ（Ｍｅ）２Ｂｚ、（Ｐｈ）３Ｓｉ−Ｓ−Ｃ６Ｈ４−Ｃ（Ｍｅ）２−Ｃ６Ｈ４−Ｓ−Ｓｉ（Ｐｈ）３、Ｈ−Ｓ−Ｃ６Ｈ４−Ｃ（Ｍｅ）２−Ｃ６Ｈ４−Ｓ−ＳｉＭｅ３、Ｈ−Ｓ−Ｃ６Ｈ４−Ｃ（Ｍｅ）２−Ｃ６Ｈ４−Ｓ−ＳｉＥｔ３、Ｈ−Ｓ−Ｃ６Ｈ４−Ｃ（Ｍｅ）２−Ｃ６Ｈ４−Ｓ−Ｓｉ（ｉＰｒ）３、Ｈ−Ｓ−Ｃ６Ｈ４−Ｃ（Ｍｅ）２−Ｃ６Ｈ４−Ｓ−Ｓｉ（Ｐｈ）３、Ｈ−Ｓ−Ｃ６Ｈ４−Ｃ（Ｍｅ）２−Ｃ６Ｈ４−Ｓ−Ｓｉ（Ｍｅ）２ｔＢｕ、Ｈ−Ｓ−Ｃ６Ｈ４−Ｃ（Ｍｅ）２−Ｃ６Ｈ４−Ｓ−Ｓｉ（Ｍｅ）２ｎＢｕ、Ｈ−Ｓ−Ｃ６Ｈ４−Ｃ（Ｍｅ）２−Ｃ６Ｈ４−Ｓ−Ｓｉ（Ｍｅ）２Ｐｈ、Ｈ−Ｓ−Ｃ６Ｈ４−Ｃ（Ｍｅ）２−Ｃ６Ｈ４−Ｓ−Ｓｉ（Ｍｅ）２Ｂｚ、Ｈ−Ｓ−Ｃ６Ｈ４−Ｃ（Ｍｅ）２−Ｃ６Ｈ４−Ｓ−Ｈ、Ｈ−Ｓ−Ｓ−Ｃ６Ｈ４−Ｃ（Ｍｅ）２−Ｃ６Ｈ４−Ｓ−Ｓ−Ｈ、Ｍｅ−Ｓ−Ｓ−Ｃ６Ｈ４−Ｃ（Ｍｅ）２−Ｃ６Ｈ４−Ｓ−Ｓ−Ｍｅ、Ｅｔ−Ｓ−Ｓ−Ｃ６Ｈ４−Ｃ（Ｍｅ）２−Ｃ６Ｈ４−Ｓ−Ｓ−Ｅｔ、ｉＰｒ−Ｓ−Ｓ−Ｃ６Ｈ４−Ｃ（Ｍｅ）２−Ｃ６Ｈ４−Ｓ−Ｓ−ｉＰｒ、ｎＢｕ−Ｓ−Ｓ−Ｃ６Ｈ４−Ｃ（Ｍｅ）２−Ｃ６Ｈ４−Ｓ−Ｓ−ｎＢｕ、およびｔＢｕ−Ｓ−Ｓ−Ｃ６Ｈ４−Ｃ（Ｍｅ）２−Ｃ６Ｈ４−Ｓ−Ｓ−ｔＢｕ。上の式において、記号「Ｂｚ」はベンジル（−ＣＨ２−Ｐｈまたは−ＣＨ２−Ｃ６Ｈ５）を指す。
【０１４７】
本発明の変性剤は、例えば、式４のジハライド化合物をチオウレアと反応させて式５の反応生成物を得、その後、それを加水分解して式６の加水分解産物を得ることによって、作製することができる。
【化４】
0005587608.tif 000005
【０１４８】
上の式において、記号Ｒ’は、式２に関して定義したのと同じ意味を有し、ならびに
Ｓは、硫黄であり、
Ｈは、水素であり、
Ｘは、フッ素、塩素または臭素原子であり、および
Ｎは、窒素である。
【０１４９】
式６の化合物を、場合によっては、式７の化合物と反応させて、１つまたは２つの水素原子を−ＳｉＲ２Ｒ３Ｒ４基で置換することができる。
【０１５０】
ＱＳｉＲ２Ｒ３Ｒ４  （式７）
（この式中、
記号Ｒ２、Ｒ３およびＲ４は、式２に関して定義したのと同じ意味を有し、ならびに
Ｑは、フッ素、塩素または臭素原子であり、および
Ｓｉは、ケイ素である）。
【０１５１】
前記変性剤は、重合中に断続的に添加してもよいし、または連続的に添加してもよいが、好ましくは、９０パーセントより大きい重合転化率で添加する。好ましくは、大部分のポリマー鎖末端を、骨格変性剤の添加前に停止させる；すなわち、リビングポリマー鎖末端は存在せず、ポリマー鎖末端変性反応において骨格変性剤と反応できない。骨格変性剤の添加は、カップリング剤（使用する場合）の添加前であってもよいし、添加後であってもよいし、添加中であってもよく、または連鎖末端変性剤（使用する場合）の添加前であってもよいし、添加後であってもよいし、添加中であってもよく、または停止剤（使用する場合）の添加前であってもよいし、添加後であってもよいし、添加中であってもよい。好ましくは、骨格変性剤は、カップリング剤（使用する場合）、連鎖末端変性剤（使用する場合）および停止剤（使用する場合）の添加後に添加する。一部の実施形態において、リビングポリマー鎖末端の三分の一より多くを、先ず、カップリング剤（単数または複数）と反応させ、その後、連鎖末端変性剤を添加し、その後、骨格変性剤を添加する。骨格変性剤を希釈せずにポリマー溶液に直接添加してもよいが、不活性溶剤（例えば、シクロヘキサン）などの溶液中の骨格変性剤の添加を施すことは有益であり得る。
【０１５２】
重合に添加する骨格変性剤の量は、モノマーの種類、骨格変性剤の種類、反応条件、および所望の末端特性に依存して変わるが、一般には、「乾燥」ポリマーの重量に基づき、０．００５から１０重量百分率、好ましくは０．０４から５重量百分率、および最も好ましくは０．１から３重量百分率である。「乾燥」は、無溶剤、無油、無フィラーおよび無水のポリマーの特性を表す。骨格変性剤添加は、０℃から１５０℃、好ましくは１５℃から１００℃、およびさらにいっそう好ましくは２５℃から８０℃までの温度範囲で行うことができる。数秒から１時間、好ましくは１から１５分にわたる期間、０℃から１５０℃、好ましくは１５℃から１００℃、およびさらにいっそう好ましくは２５℃から８０℃の温度範囲で、ポリマーを骨格変性剤と接触させることができる。
【０１５３】
骨格官能基化反応の継続期間およびモーメントについての制限はない。ポリマー骨格官能基化は、ポリマー溶液への骨格変性剤の添加後、ポリマー後処理プロセス中、ポリマー配合またはポリマー加硫プロセスの過程で、部分的にまたは完全に行うことができる。しかし、ポリマー後処理前にポリマー溶液に骨格変性剤化合物を分配することは必須である。骨格変性剤化合物は、比較的高い分子量を有し、従って、ポリマー後処理プロセス（例えば、ポリマー水蒸気ストリッピングプロセスなど（しかし、これに限定されない））の過程でポリマー溶液からまたは無溶剤ポリマーからそれを除去することはほとんどできない。
【０１５４】
骨格変性反応は、その弾性ポリマー鎖のオレフィン結合への式１の変性化合物の少なくとも１つの硫黄原子の付加により、少なくとも一部は、式８の骨格変性未架橋弾性ポリマーをもたらす結果となると考えられる。この変性反応は、参考文献（１０）および（１１）が提案しているものなどのチオニルラジカルの中間形成を伴うと思われる（（１０）Singer, H. et al., Plaste und Kautschuk, 26/2 (1979), 72-76；（１１）Lebedev et al., Acta Polymerica, 30/8 (1979) 496-502）。
【０１５５】
(Ｄ)−(Ｓ−Ｙ−Ｚｍ)ｏ    （式８）
（この式中、
Ｄは、未架橋弾性ポリマー鎖であり、
ｏは、骨格官能基の数を表し、１から２０００まで様々であり、および
他の全ての記号は、式１に関して前に定義したとおりである）。
式８には示されていないが、本化合物（単数または複数）が、それらの対応するルイス塩基付加体を含むことは理解されるであろう。
【０１５６】
第二の反応段階において、または同時に、式８のＺ基は、弾性ポリマー鎖の別のオレフィン結合と反応し、ならびに／あるいは存在するフィラー（例えば、シリカおよび／もしくはカーボンブラック）または弾性ポリマー組成物を構成する弾性ポリマー化合物中に存在する他の成分と反応する。この反応は、結合の形成を生じさせる、または一部のフィラーの場合、静電相互作用を生じさせ、その結果、弾性ポリマー組成物内にフィラー粒子をより均一に分布させると考えられる。
【０１５７】
一部の好ましい実施形態では、骨格変性剤の添加前に、ポリマー鎖末端を、反応により、上述のカップリング剤（単数または複数）と部分的にまたは完全にカップリングさせることができる。他の好ましい実施形態では、骨格変性剤の添加前に、ポリマー鎖末端を、反応により、一部は上述のカップリング剤（単数または複数）とカップリングさせ、一部はエンドキャップ剤に連結させることができる。他の好ましい実施形態においても、骨格変性剤の添加前に、ポリマー鎖末端を排他的に上述のエンドキャップ剤とカップリングさせることができる。
【０１５８】
式２のトリアルキルシリル（−ＳｉＲ２Ｒ３Ｒ４）基は、意図されたものでない後続の反応を防止する保護基として機能すると考えられる。この「保護」トリアルキルシリル（−ＳｉＲ３）基は、−ＯＨ基を含有する化合物、例えば水、無機酸または有機酸（例えば、塩酸、硫酸もしくはカルボン酸）に暴露することによって除去することができ、従って、「未保護」チオール（−ＳＨ）基にすることができる。このような条件は、典型的に、ポリマー配合またはポリマー加硫中に存在する。ポリマー「後処理」条件によっては、未保護の変性未架橋弾性ポリマーと保護された変性未架橋弾性ポリマーの両方が存在することがある。例えば、式３の変性ポリマーを含有するポリマー溶液の水蒸気ストリッピングによって、ある百分率の保護トリアルキルシリル基が除去され、その結果、露出したチオール（−ＳＨ）基を有する未保護形となるであろう。あるいは、「無水」後処理プロセスによって、式３の非常によく分配された変性化合物を含有する未変性ポリマーを作製することができる。
【０１５９】
式２のアルキルチオ（−Ｓ−（Ｓ）ｐ−Ｒ１）基は、意図されたものでない後続の反応を防止する保護基として機能すると考えられる。「保護」アルキルジチオ（ｐ＝１）、アルキルトリチオ（ｐ＝２）またはアルキルテトラチオ（ｐ＝３）基（−Ｓ−（Ｓ）ｐ−Ｒ１）の硫黄−硫黄結合が、熱不安定性であることは公知であり、従って、高温（例えば、ポリマー後処理、ポリマー配合中に、またはポリマー−フィラー化合物の加硫中に存在する高温）への暴露によって切断され得る。硫黄原子の数ｐに依存して、望ましい切断温度を選択することができる。
【０１６０】
保護基の使用は、溶液中のまたはポリマー後処理手順の過程での本発明の骨格変性剤と未架橋弾性ポリマー源の反応を望まないとき、有用であり得る。これは、ポリマー溶液の粘度増加、および無溶剤ポリマーの粘度増加をもたらすポリマー鎖架橋、または場合によっては、ゲル形成を回避する必要がある場合である。より低いポリマー粘度は、ポリマー後処理手順を単純にし、および未架橋弾性ポリマー−フィラー化合物の作製の場合にはポリマー加工を単純にする。従って、経済的なプロセス（速いポリマー後処理およびポリマー配合プロセスを意味する）に関して、例えば８０より高い、好ましくは７０より高いポリマームーニー粘度などの高いポリマー粘度を有するゴム材料は、望ましくない。従って、例えば、溶液中のポリマーの粘度が、骨格変性剤の添加前に、上述のムーニー値に既に近い場合には、保護基の使用を推奨する。
【０１６１】
架橋弾性ポリマーに、好ましくは、スルフィド基含有骨格変性剤（例えば、Ｃ１８−ジチオール）を、０．００５０から０．７０ｍｍｏｌ／（未架橋弾性ポリマーのグラム）、好ましくは０．００８０から０．５ｍｍｏｌ／グラム、およびさらに好ましくは０．０１０から０．３５ｍｍｏｌ／（ポリマーのグラム）の量で添加する。大部分の用途のために、共役ジオレフィンから誘導されたホモポリマー、共役ジオレフィンモノマーと芳香族ビニルモノマーから誘導されたコポリマー、および／または１つもしくは２つのタイプの共役ジオレフィンと１つもしくは２つのタイプの芳香族ビニル化合物のターポリマーを含むポリマーに、好ましくは、骨格変性剤を添加する。さらに好ましくは、共役ジオレフィンモノマーと芳香族ビニルモノマーのコポリマー、例えばブタジエンとスチレンのコポリマー、に代表されるポリマーに、骨格変性剤を添加する。
【０１６２】
前記弾性ポリマーの共役ジオレフィン部分の１，２−結合および／または３，４−結合（本明細書では、以後、「ビニル結合」と呼ぶ）の含有量に関して特別な制限はないが、ほとんどの用途において、ビニル結合含有量は、（弾性ポリマーの総重量に基づき）、好ましくは１０から９０重量百分率、および特に好ましくは１５から８０重量百分率である。弾性ポリマー中のビニル結合含有量が、１０重量百分率未満であると、結果として生ずる生成物は、劣ったウェットスキッド抵抗を有し得る。弾性ポリマー中のビニル含有量が９０重量百分率 ビニル結合を超えると、その生成物は、引張強度および耐摩耗性の減損、ならびに比較的大きいヒステリシス損失を示し得る。
【０１６３】
本変性弾性ポリマーにおいて使用する芳香族ビニルモノマーの量に関して特別な制限はないが、ほとんどの用途において、芳香族ビニルモノマーは、（弾性ポリマーの総重量に基づき）、総ビニルモノマー含有量の５から６０重量百分率、およびより好ましくは１０から５０重量百分率を構成する。５重量百分率未満の値は、ウェットスキッド性、耐摩耗性および引張強度低減をもたらすことがあり、これに対して、６０重量百分率より大きい値は、ヒステリシス損失増大をもたらす。前記変性弾性ポリマーは、ブロックコポリマーである場合もあり、またはランダムコポリマーである場合もあるが、好ましくは、芳香族ビニル化合物ユニットの４０重量百分率またはそれ以上が単独で連結され、１０重量百分率またはそれ以下が、８またはそれ以上の芳香族ビニル化合物が連続的に連結されている「ブロック」のものである。この範囲に入らないコポリマーは、多くの場合、ヒステリシス増大を示す。連続的に連結されている芳香族ビニルユニットの長さは、田中（Tanaka）ら（Polymer, Vol. 22, Pages 1721-1723 (1981)）によって開発されたオゾン分解−ゲル透過クロマトグラフィー法により測定することができる。
【０１６４】
具体的なポリマーおよび所望される最終用途によるが、好ましくは、本発明の変性ポリマーは、Ｍｏｎｓａｎｔｏ  ＭＶ２０００計測器を使用して２０から１５０、および好ましくは３０から１００の範囲のムーニー粘度（ＭＬ  １＋４、１００℃、ＡＳＴＭ  Ｄ  １６４６（２００４）に従って測定したとき）を有する。ムーニー粘度（ＭＬ  １＋４、１００℃）が２０未満であると、耐摩耗性およびヒステリシス損失特性は損なわれる。さらに、未架橋弾性ポリマーの粘着性およびコールドフローが増加され、その結果、取り扱いが難しくなり、未処理強度が不良となり、および保管中の寸法安定性が不良となる。ポリマーのムーニー粘度（ＭＬ  １＋４、１００℃）が１５０より大きいと、加工性（密閉式ミキサーへのフィラーの添合および該ミキサー内での発熱、ロール機での縞模様、押出速度、押出物のダイスウェル、平滑性など）が害され、加工コストが増加する。
【０１６５】
重量平均分子量の数平均分子量に対する比（Ｍｗ／Ｍｎ）によって表される、本変性ポリマーの好ましい分子量分布は、好ましくは、１．３から３．０の範囲である。前記ポリマーの加工性は、そのＭｗ／Ｍｎが１．３未満であると、損なわれる。加工性不良は、生産コストを増加させるばかりでなく、成分のブレンド特性も損なわせ（例えば、フィラーおよび他の添加剤の不十分な分散）、その結果、劣った物理的特性を生じさせる。Ｍｗ／Ｍｎが３．０より大きいと、低分子量成分の含有量が増加し、ヒステリシス損失が増加する。
【０１６６】
エキステンダー油を本未架橋弾性ポリマーと併用して、粘度またはムーニー値を減少させることができる。適切なエキステンダー油としては、鉱物油が挙げられ、これらは、芳香族タイプの油と脂環式タイプの油と脂肪族タイプの油の混合物であり、および芳香族タイプエキステンダー油、脂環式タイプエキステンダー油または脂肪族タイプエキステンダー油として分類される。これらの中で、０．９００〜１．０４９の粘度比重定数（Ｖ．Ｇ．Ｃ．値）を有する芳香族タイプの鉱物油（芳香族油）、および０．８５０〜０．８９９のＶ．Ｇ．Ｃ．値を有する脂環式タイプの鉱物油（ナフテン油）は、卓越したウェットスキッド抵抗をもたらす最適な低温ヒステリシス損失特性を保障するために特に好ましい。本発明の変性ポリマーのエキステンダー油でのそのような伸展は、ポリマーへのフィラー、例えばカーボンブラックおよびシリカ、の均一な分散を確実にし、ならびに加硫生成物の加工性および様々な特性を向上させる。本発明において使用されるエキステンダー油の量は、１００重量部の変性未架橋弾性ポリマーに対して、０から１００重量部、好ましくは０から８０重量部、およびさらに好ましくは０から７０重量部である。エキステンダー油をポリマー溶液に添加する場合、添加のタイミングは、ポリマー変性または重合停止後、例えば、変性剤または重合停止剤の添加後であるべきである。エキステンダー油の添加後、直接乾燥法または水蒸気ストリッピングによって溶剤からポリマーを分離し、真空乾燥機、熱風乾燥機またはローラーなどを使用してそのゴムを乾燥させることによって、油展ポリマーを得る。例として、米国特許公開２００５／０１５９５１３は、ケイ素またはスズカップリング剤とカップリングした溶液重合未架橋弾性ポリマーと低多環式芳香族油とを含む油展ゴム組成物を開示している。
【０１６７】
本発明の重要な実施形態では、本変性弾性ポリマーを、フィラー（単数または複数）および加硫剤、ならびに場合によっては追加の成分と併せ、反応させる。前記追加の成分としては、促進剤、カップリング剤、および未変性未架橋弾性ポリマー（すなわち、本変性剤と反応していないが、当分野での慣例どおりに作製し、停止させた、従来の未架橋弾性ポリマー）が挙げられるが、これらに限定されない。用語「未架橋弾性ポリマー組成物」は、この併用の結果として生ずる反応生成物を記述するものと解釈する。一般に、その結果として生ずる未架橋弾性ポリマー組成物を、所望の構造または形状に成形し、加硫して、架橋弾性ポリマー組成物を含む架橋エラストマー物品、例えばタイヤ、を形成する。
【０１６８】
本変性弾性ポリマー（油展実施形態を含む）は、好ましくは、存在する全弾性ポリマーの少なくとも３０重量百分率、およびさらに好ましくは少なくとも５０重量百分率を構成する。その弾性ポリマーの残りの部分は、未変性弾性ポリマーである。好ましい未変性弾性ポリマーとしては、ｃｉｓ−１，４−イソプレンポリマー、天然ゴム、３，４−イソプレンポリマー、スチレン／ブタジエンコポリマーポリマー、スチレン／イソプレン／ブタジエンターポリマー、ｃｉｓ−１，４−ブタジエンポリマー、ｔｒａｎｓ−１，４−ブタジエンポリマー、低から高ビニルブタジエンポリマー（１０〜９０％のビニル含有量を有する）、アクリロニトリル／ブタジエンコポリマー、およびクロロプレンポリマーが挙げられる。これらのうち、スチレン−ブタジエンコポリマー、天然ゴム、ポリイソプレンおよびポリブタジエンが好ましい。未変性ポリマーは、２０から２００、および好ましくは２５から１５０の範囲のムーニー粘度（上に記載したとおり、ＭＬ  １＋４、１００℃（ＡＳＴＭ  Ｄ  １６４６（２００４））を有することが望ましい。上の範囲内の未変性ポリマーの添加により、その特性を実質的に損なうことなく、本発明のエラストマー組成物の低コストでの製造が保障される。
【０１６９】
本エラストマー組成物は、好ましくは、強化剤として役立つフィラーを含む。カーボンブラック、シリカ、カーボン−シリカ・デュアル・フェーズ・フィラー、クレー、炭酸カルシウム、炭酸マグネシウムが例である。勿論、カーボンブラックとシリカの併用、カーボン−シリカ・デュアル・フェーズ・フィラーの単独使用、またはカーボン−シリカ・デュアル・フェーズ・フィラーとカーボンブラックおよび／もしくはシリカとの併用は、好ましい。カーボンブラックは、ファーネス法によって製造され、ならびに５０〜２００ｍ２／ｇの窒素吸着比表面積、および８０〜２００ｍＬ／１００グラムのＤＢＰ油吸着を有する。例えば、ＦＥＦ、ＨＡＦ、ＩＳＡＦまたはＳＡＦクラスのカーボンブラックが好ましい。高凝集型カーボンブラックが特に好ましい。カーボンブラックは、一般に、全弾性ポリマーの１００重量部に対して、２から１００重量部、好ましくは５から１００重量部、さらに好ましくは１０から１００重量部、およびさらにいっそう好ましくは１０から９５重量部の量で添加される。
【０１７０】
シリカフィラーの例としては、次のものが挙げられる。湿式シリカ、乾式シリカ、および合成シリケート型シリカ。小さな粒径を有するシリカは、高い強化効果を示す。（大きな表面積および高い吸油力を有する）小径、高凝集型シリカは、弾性ポリマー組成物への卓越した分散性（これは、望ましい特性の代表である）および優れた加工性を示す。一次粒径でのシリカの平均粒径は、好ましくは、５から６０μｍ、およびさらに好ましくは１０から３５μｍである。さらに、シリカ粒子の比表面積（ＢＥＴ法により測定）は、好ましくは、４５から２８０ｍ２／ｇである。シリカは、全弾性ポリマーの１００重量部に対して、１０から１００重量部、好ましくは３０から１００重量部、およびさらにいっそう好ましくは３０から９５重量部の量で添加される。
【０１７１】
カーボンブラックとシリカを一緒に添加してもよく、この場合、添加するカーボンブラックとシリカの合計量は、全弾性ポリマーの１００重量部に対して３０から１００重量部、および好ましくは３０から９５重量部である。そのようなフィラーがエラストマー組成物に均一に分散されるのであれば、（上に挙げた範囲内で）量を増やすことにより、卓越したロールおよび押出加工性を有する組成物、ならびに好適なヒステリシス損失特性、転がり抵抗性、改善されたウェットスキッド抵抗性、耐摩耗性および引張強度を示す加硫生成物が得られる。
【０１７２】
カーボン−シリカ・デュアル・フェーズ・フィラーは、本発明において、個別的に使用してもよいし、またはカーボンブラックおよび／もしくはシリカと併用してもよい。カーボン−シリカ・デュアル・フェーズ・フィラーは、これを単独で添加した場合でさえ、カーボンブラックとシリカの併用によって得られるものと同じ効果を示すことができる。カーボン−シリカ・デュアル・フェーズ・フィラーは、カーボンブラックの表面にシリカを被覆することによって製造された、いわゆるシリカ被覆カーボンブラックであり、商標ＣＲＸ２０００、ＣＲＸ２００２またはＣＲＸ２００６（Ｃａｂｏｔ  Ｃｏ．の製品）で市販されている。カーボン−シリカ・デュアル・フェーズ・フィラーは、シリカに関して前に説明したのと同じ量で添加する。カーボン−シリカ・デュアル・フェーズ・フィラーは、他のフィラー、例えばカーボンブラック、シリカ、クレー、炭酸カルシウムおよび炭酸マグネシウム、と併用することができる。これらのフィラーのうち、カーボンブラックおよびシリカの個別的使用または併用が好ましい。
【０１７３】
シリカまたはカーボン−シリカ・デュアル・フェーズ・フィラーを使用するとき、シランカップリング剤をそのポリマー組成物に添加するほうが好ましい。添加するシランカップリング剤の典型的な量は、シリカおよび／またはカーボン−シリカ・デュアル・フェーズ・フィラーの総量の１００重量部に対して、１から２０重量部、および好ましくは５から１５重量部である。分子内にシリカ表面と反応する官能基（例えば、アルコキシシリル基など（しかし、これに限定されない））とポリマーの炭素−炭素二重結合と反応する官能基（例えば、ポリスルフィド基、メルカプト基またはエポキシ基）の両方を有するシランカップリング剤が好ましく、それらとしては、ビス−（３−トリエトキシシリルプロピル）テトラスルフィド、ビス−（３−トリエトキシシリルプロピル）ジスルフィド、ビス−（２−トリエトキシシリルエチル）テトラスルフィド、ビス−（２−トリエトキシシリルエチル）ジスルフィド、３−メルカプトプロピルトリメトキシシラン、３−トリエトキシシリルプロピル−Ｎ，Ｎ−ジメチルチオカルバモイルテトラスルフィド、３−トリエトキシシリル−プロピルベンゾチアゾールテトラスルフィド、３−オクタノイルチオ−１−プロピルトリエトキシシラン（ＮＸＴシラン、著作権 Ｃｒｏｍｐｔｏｎ  Ｃｏｒｐｏｒａｔｉｏｎ）が挙げられる。このようなシランカップリング剤の使用は、カーボンブラックとシリカの併用またはカーボン−シリカ・デュアル・フェーズ・フィラーの使用によってもたらされる強化効果を増す。
【０１７４】
硫黄含有化合物および過酸化物は、最も一般的な加硫剤である。スルフェンアミド型、グアニジン型またはチウラム型の加硫促進剤を、必要に応じて、加硫剤と共に使用することができる。他の添加剤、例えば、亜鉛白、加硫助剤、老化防止剤、加工助剤、を場合によっては添加してもよい。加硫剤は、一般に、全弾性ポリマーの１００重量部に対して、０．５から１０重量部、および好ましくは１から６重量部の量で、ポリマー組成物に添加される。加硫剤に関する追加情報は、Kirk-Othmer, Encyclopedia of Chemical technology 3rd, Ed, Wiley Interscience, N.Y. 1982, volume 20, pp. 365-468、特に、「Vulcanizing Agents and Auxiliary Materials」 pp.390-402 において見つけることができる。
【０１７５】
本発明の弾性ポリマー組成物は、上で説明した変性弾性ポリマー（油展された種類を含む）、未変性弾性ポリマー（油展された種類を含む）、フィラー（カーボンブラック、シリカ、カーボン−シリカ・デュアル・フェーズ・フィラーなど）、シランカップリング剤および他の添加剤を混練機において１４０から１８０℃で混練することによって作製することができる。冷却後、加硫剤、例えば硫黄、加硫促進剤を添加し、得られた混合物を、バンバリーミキサーまたは開放形ロール機を使用してブレンドし、所望の形状に成形し、１４０から１８０℃で加硫し、それによって加硫エラストマー生成物を得る。
【０１７６】
本発明の加硫弾性ポリマー組成物は、低い転がり抵抗、低い動的発熱および優れたウェットスキッド性能を示すので、本発明の弾性ポリマー組成物は、タイヤ、タイヤトレッド、サイドウォールおよびカーカス、ならびに他の工業製品、例えばベルト、ホース、制振材および履物を作製する際の使用によく適する。
【０１７７】
本発明を実施例によってより詳細に説明する。これらの実施例は、本発明を限定するためのものではない。
【実施例】
【０１７８】
以下の実施例は、本発明をさらに例証するために提供するものであり、限定と解釈すべきではない。これらの実施例は、本変性剤と共に比較変性剤の調製、変性弾性ポリマーの調製および試験、ならびに未架橋弾性ポリマー組成物および架橋弾性ポリマー組成物の調製および試験を含む。相反する言明がない限り、すべての部および百分率は、重量ベースで表す。用語「一晩」は、約１６〜１８時間の時間を指し、「室温」は、約２０〜２５℃の温度を指す。重合は、窒素雰囲気で、湿分および酸素を排除して行った。様々な方法を用いて実施例を試験し、測定した。これらの技術の簡単な説明を提供する。
【０１７９】
ブタジエンまたはイソプレンポリマーの１，４−ｃｉｓ−、１，４−ｔｒａｎｓ−および１，２−ポリジエン含有量の間の比率は、ＩＲ、１Ｈ−ＮＭＲ−および１３Ｃ−ＮＭＲ−分光法（ＮＭＲ（Ｂｒｕｋｅｒ  Ａｎａｌｙｔｉｃ  ＧｍｂＨのＡｖａｎｃｅ  ４００装置（１Ｈ＝４００ＭＨｚ；１３Ｃ＝１００ＭＨｚ））によって決定した。加えて、共役ジオレフィン部分のビニル含有量をＩＲ吸収スペクトル（Ｍｏｒｅｌｌｏ法、Ｂｒｕｋｅｒ  Ａｎａｌｙｔｉｃ  ＧｍｂＨのＩＦＳ  ６６  ＦＴ−ＩＲスペクトロメーター）によって決定した。ＩＲサンプルは、膨潤剤としてＣＳ２を使用して調製した。
【０１８０】
結合スチレン含有量：較正曲線をＩＲ吸収スペクトルによって作成した（ＩＲ（Ｂｒｕｋｅｒ  Ａｎａｌｙｔｉｃ  ＧｍｂＨのＩＦＳ  ６６  ＦＴ−ＩＲスペクトロメーター）。ＩＲサンプルは、膨潤剤としてＣＳ２を使用して調製した）。あるいは、前記スチレン含有量をＮＭＲ技術によって決定した（Ｂｒｕｋｅｒ  Ａｎａｌｙｔｉｃ  ＧｍｂＨのＡｖａｎｃｅ  ４００装置（１Ｈ＝４００ＭＨｚ；１３Ｃ＝１００ＭＨｚ））。
【０１８１】
分子量分布（Ｍｗ／Ｍｎ）は、ゲル透過クロマトグラフ（ＴＨＦ中、室温でのＳＥＣと粘度検出（ユニバーサル・キャリブレーション））によって測定した、ポリスチレン換算重量平均分子量（Ｍｗ）および数平均分子量（Ｍｎ）から決定した。Ｍｐ１およびＭｐ２は、カップリングしていない分子量画分の、それぞれ、ＧＰＣ曲線の第一および第二最大ピークで測定した分子量に対応する。
【０１８２】
ガラス転移（Ｔｇ）温度は、ＤＳＣ定量によって決定した。ＤＳＣ（示差走査熱分析）は、ＴＡ  ＩｎｓｔｒｕｍｅｎｔｓのＤＳＣ  ２９２０を使用して測定した。
【０１８３】
ムーニー粘度は、１００℃の温度で１分の予熱時間および４分のローター動作時間［ＭＬ  １＋４（１００℃）］で、ＡＳＴＭ  Ｄ  １６４６（２００４）に従って測定した。
【０１８４】
引張強度、破断点伸び、および３００％伸張時のモジュラス（モジュラス３００）は、Ｚｗｉｃｋ  Ｚ０１０を用い、ＡＳＴＭ  Ｄ  ４１２−９８Ａ（再認可２００２）に従って測定した。
【０１８５】
発熱は、Ｄｏｌｉ「Ｇｏｏｄｒｉｃｈ」−Ｆｌｅｘｏｍｅｔｅｒを用いて、ＡＳＴＭ  Ｄ６２３、方法Ａに従って測定した。
【０１８６】
Ｔａｎ  δ（６０℃）は、Ｇａｂｏ  Ｑｕａｌｉｍｅｔｅｒ  Ｔｅｓｔａｎｌａｇｅｎ  ＧｍｂＨ（ドイツ）製の動的スペクトロメーター Ｅｐｌｅｘｏｒ  １５０Ｎを使用し、６０℃で２Ｈｚの周波数で０．２％の圧縮動的ひずみをかけて測定した。この指数が小さいほど、転がり抵抗が低い（より低い＝より良好）。Ｔａｎ  δ（０℃）は、０℃で同じ計測器および負荷条件を用いて測定した。この指数が大きいほど、ウェットスキッド抵抗は良好である（より高い＝より良好）。試験片は、３８０ｃｃのバンバリーミキサーにおいて下の表４および７に記載する成分を併せ、配合し、１６０℃で２０分間加硫することによって調製した加硫ゴムコンパウンドであった。加硫プロセスのデータを表５および８に提供する。詳細には、未加硫ポリマー化合物を６０ｍｍの内径および８ｍｍの高さのディスクにプレスする。上の金属ディスクに前記ゴム化合物をプレスすること（約２００ｂａｒの圧力）により、空気が除去され、従って気泡の混入が避けられ、目に見える気泡のない均質なコンパウンド材料が形成されることとなる。加硫プロセス（１６０℃、ＴＣ９５（９５％の加硫転化率）を達成するために２０分間、周囲大気）の完了後、６０ｍｍの直径および８ｍｍの高さの均質なディスクが結果として得られる。前述の皿（dish）から試験片を打ち抜く。試験片は、１０ｍｍの直径および８ｍｍの高さを有する。
【０１８７】
ＤＩＮ摩耗は、ＤＩＮ  ５３５１６（１９８７−０６−０１）に従って測定した。この指数が大きいほど、耐摩耗性は低い（より低い＝より良好）。
【０１８８】
無ローター剪断レオメーター（ＭＤＲ  ２０００  Ｅ）を使用してスコーチ時間（ＴＳ）および硬化までの時間（ＴＣ）を測定する、ＡＳＴＭ  Ｄ  ５２８９−９５（再認可  ２００１）による未加硫レオロジー特性の測定。
【０１８９】
「ＴＣ  ５０」および「ＴＣ  ９０」は、加硫反応の５０％および９０％転化率を達成するために必要なそれぞれの時間である。「ＴＳ  １」および「ＴＳ  ２」は、加硫中にそれぞれの最低トルク（ＭＬ）より上にトルクを１ｄＮｍまたは２ｄＮｍ増加させるために必要な時間である。
【０１９０】
一般に、破断点伸び、引張強度、モジュラス３００および０℃でのＴａｎ  δについて値が高いほど良好であり、これに対して６０℃でのＴａｎ  δ、発熱、および磨耗は低いほど良好である。好ましくは、ＴＳ  １は＞１．５分であり、ＴＳ  ２は、＞２．５分であり、ＴＣ  ５０は、３から８分であり、およびＴＣ  ９０は、８から１９分である。
【０１９１】
骨格変性剤の調製：４つの骨格変性剤を本実施例において使用した。構造式および調製方法（または得るための源）を下に提供する。変性剤２から５は、本発明の変性剤の代表であり、変性剤１は、連鎖末端変性剤を表す。変性剤１は、Ａｌｄｒｉｃｈ  ＧｍｂＨから購入したｎ−メチルピロリドン（ＮＭＰ）である。
【０１９２】
骨格変性剤の調製および構造：
骨格変性剤２は、下の式Ｍ１によって表されるものであり、以下のとおり調製した。
【化５】
0005587608.tif 000006
【０１９３】
６００ｍＬ中の１５４．６ｇ（０．３７５ｍｏｌ）のα，ω−ジブロモオクタデカンおよび６０ｇ（０．７８ｍｏｌ）チオウレアの溶液を２時間還流させた。その混合物に、２５０ｍＬの水中の１６０ｇの水酸化ナトリウムの溶液を添加した。得られた混合物をさらに３時間還流させた。その反応混合物の酸性化、ならびに真空での溶剤および副生成物の蒸留除去によって、変性剤２を単離した。８９．１（０．２８ｍｍｏｌ）の変性剤２を得た。
【０１９４】
骨格変性剤３は、下の式Ｍ２によって表されるものであり、以下のとおり調製した。
【化６】
0005587608.tif 000007
【０１９５】
２５０ｍＬのＳｃｈｌｅｎｋフラスコに、１００ｇのテトラヒドロフラン（ＴＨＦ）、０．８７ｇ（１１０ｍｍｏｌ）の水素化リチウムおよび１７．５ｇ（５５．０ｍｍｏｌ）の変性剤２を充填した。その混合物を２４時間、室温で攪拌し、その後、さらに２時間、５０℃で攪拌した。ｔ−ブチル−ジメチル−クロロシラン（１６．６ｇ、１１０ｍｍｏｌ）を５０ｇのＴＨＦに溶解し、その後、その得られた溶液を前記Ｓｃｈｌｅｎｋフラスコに１滴ずつ添加した。その混合物を２４時間、室温で攪拌し、その後、さらに２時間、５０℃で攪拌した。その反応混合物を濾過した。その後、すべての揮発性生成物を真空下で除去した。変性剤３（２９．０ｇ、５３ｍｍｏｌ）を回収した。
【０１９６】
骨格変性剤４は、下の式Ｍ３によって表されるものであり、参考文献：L. Rapoport, A. Smith, M. S. Newman, Journal of the American Chemical Society (1974) 69 (3) 693-694の694頁に記載されているとおり調製した。
【化７】
0005587608.tif 000008
【０１９７】
骨格変性剤５は、式Ｍ４によって表されるものであり、５０．３ｇ（０．１５ｍｏｌ）のω−ブロモヘキサデシル酸および１２ｇ（０．１５６ｍｏｌ）のチオウレアを使用して、参考文献：L. Rapoport, A. Smith, M. S. Newman, Journal of the American Chemical Society (1974) 69 (3) 693-694の694頁に記載されているとおりに、変性剤４と同様に調製した。
【化８】
0005587608.tif 000009
【０１９８】
１，３−ブタジエンとスチレンの共重合（実施例１〜１６）
有機溶剤、モノマー、極性コーディネーター化合物、開始剤化合物または他の成分の添加前に、先ず、窒素でパージした二重壁２０リットルスチール反応器において、共重合を行った。この重合反応器は、別様に述べていない限り、４０℃に調節した。その後、次の成分を次の順序で添加した。シクロヘキサン溶剤（表１に示すような、重合前または中の任意の時点での反応器内の重合成分（溶剤を含む）の総重量に基づき、８４重量パーセントの溶剤）；ブタジエンモノマー、スチレンモノマー、テトラメチルエチレンジアミン（ＴＭＥＤＡ）。その混合物を１時間攪拌し、その後、ｎ−ブチルリチウムで滴定して、微量の湿分または他の不純物を除去した。追加のｎ−ブチルリチウムを添加して、重合反応を開始させた。重合温度が６０℃を超えないようにして、重合を８０分間行った。その後、別様に述べていない限り、全ブタジエンモノマー量の０．５重量％を添加し、続いて四塩化スズを添加した。その混合物を２０分間攪拌した。その後、別様に述べていない限り、全ブタジエンモノマー量の１．８重量％を添加し、続いて連鎖末端変性剤（１）を添加した。その混合物を４５分間攪拌した。その重合プロセスを停止させるために、その後、そのポリマー溶液を、１．５ｇのメタノールおよびポリマーの安定剤として５ｇのＩｒｇａｎｏｘ  １５２０が入っている別の二重壁スチール反応器に移した。この混合物を１５分間攪拌した。その後、別様に述べていない限り、骨格変性剤（２、３、４または５）を添加した。この混合物をさらに５分間攪拌した。得られたポリマー溶液を水蒸気で１時間ストリップして溶剤および他の揮発成分を除去し、７０℃のオーブンで３０分間乾燥させ、さらに１から３日、室温で乾燥させた。
【０１９９】
得られたポリマーの組成および幾つかの特性を下の表１〜３に要約する。別様に述べていない限り、量はｍｍｏｌで示す。同一重合条件下で（同じ重合反応器で、同じ日に、同じオペレーターが）調製した実施例は、その実施例番号に隣接する同一の文字で指定す（例えば、３Ａ、４Ａ）。
【０２００】
下の表でのダッシュ「−」の使用は、成分を添加しなかったことを示す。略語「Ｎ．Ｍ．」は、測定を行わなかったこと、または対応するデータを入手できなかったことを意味すると解釈する。
【表１】
0005587608.tif 000010
【０２０１】
【表２】
0005587608.tif 000011
【０２０２】
【表３】
0005587608.tif 000012
【０２０３】
３８０ｃｃのバンバリーミキサーにおいて、下の表４に記載する成分を併せ、配合することによってポリマー組成物を調製し、１６０℃で２０分間加硫した。それぞれのエラストマー組成物実施例についての加硫プロセスデータおよび物理的特性を表５および６に提供する。
【０２０４】
【表４】
0005587608.tif 000013
【０２０５】
【表５】
0005587608.tif 000014
【０２０６】
【表６】
0005587608.tif 000015
【０２０７】
３８０ｃｃのバンバリーミキサーにおいて、下の表７に記載する成分を併せ、配合することによって追加のポリマー組成物を調製し、１６０℃で２０分間加硫した。それぞれのエラストマー組成物実施例についての加硫プロセスデータおよび物理的特性を表８および９に提供する。
【０２０８】
【表７】
0005587608.tif 000016
【０２０９】
【表８】
0005587608.tif 000017
【０２１０】
【表９】
0005587608.tif 000018
【０２１１】
本変性未架橋弾性ポリマーの１つの重量な用途は、０℃でのＴａｎ  δによって表されるような改善されたウェットスキッド特性を伴うまたは少なくともウェットスキッド特性の有意な低下を伴わない、６０℃でのＴａｎ  δについて比較的低い値を有する組成物によって代表されるような、低い転がり抵抗を有する架橋弾性ポリマー組成物および特にそれらから製造されるタイヤトレッドを作製する際のそれらの使用である。表９に示したように、本発明に従って（すなわち、変性剤２でまたは変性剤３で）変性した未架橋弾性ポリマーから調製した架橋弾性ポリマー組成物は、そのような変性なしで調製したそれらの対応実施例（同じ文字によって指定されているもの、例えば、３Ｂおよび４Ｂ）と比較したとき、より低い６０℃でのＴａｎ  δ値、および比較的安定した０℃でのＴａｎ  δ値を有した。加えて、変性実施例の引張強度、モジュラス３００、引裂抵抗が、一般に、改善され、または少なくとも有意に低下しなかった。変性剤３の場合、加硫物の改善されたウェットグリップ特性を表す０℃でのＴａｎ  δの有意な増加が観察された（表９の実施例Ｄ９、Ｄ１０およびＤ１１を参照のこと）。
【０２１２】
本発明の実施例は、骨格変性反応を促進する追加の添加剤、例えばラジカル形成性開始剤化合物などの必要がないことを明示する。有益なことに、変性プロセスは比較的単純なままであり、ポリマー溶液への骨格変性剤化合物の均一な分配のみを必要とする。従って、連鎖末端変性と比較して、変性剤化合物とポリマー骨格の化学反応のための余分なプロセス時間を考慮に入れる必要がない。骨格変性反応は、変性剤添加後のプロセス段階（例えば、ポリマー後処理、配合、および／または加硫）において発生し、余分なプロセス所要時間を必要とせず、典型的プロセス段階を本質的に変化させることもない。有益なことに、例えば典型的ポリマー鎖末端変性（しかし、これに限定されない）などの任意の他のポリマー変性反応に加えて、骨格変性反応を行うことができる。例えば、非変性ポリマー含有加硫物１Ａを、連鎖末端変性を伴わない骨格変性剤含有ポリマーを代表する加硫物２Ａと比較することができる。あるいは、例えば連鎖末端変性ポリマー含有加硫物９Ｄを、骨格変性剤含有連鎖末端変性ポリマーを代表する加硫物１１Ｄと比較することができる。２つの変性経路の併用、例えば連鎖末端変性と骨格変性の併用によって、加硫物の特性、例えば転がり抵抗、引張強度、モジュラス３００および引裂抵抗が強化されることとなることが利点である。
【０２１３】
配合段階中にポリマー−フィラー組成物に本変性剤を単に添加するのではなく、本未架橋弾性ポリマーを重合し、停止させた後に本未架橋弾性ポリマーを本変性剤で変性させることが重要である。より具体的には、表９におけるデータが示すように、変性剤２それ自体（実施例９Ｄ＊）のポリマー−フィラー組成物への添加は、結果として生ずる加硫物の６０℃でのＴａｎ  δ値に極わずかな影響しか及ぼさなかったが、０℃でのＴａｎ  δ値は、ウェットグリップコンパウンド加硫物特性低下に対応して減少した。
【０２１４】
表９に示したように、動的変形中の発熱は、本変性未架橋弾性ポリマーの使用により減少される。この減少は、全弾性の増加に起因して結果として生ずる組成物の耐久性を改善すると考えられる。同様に、引張強度およびモジュラス３００が改善され、これは、安定したポリマー網の形成およびポリマー−フィラーの接触が、機械的応力下でのより高い抵抗力をもたらすことを示唆している。
【０２１５】
表５および８における実施例５Ｂおよび６Ｂは、スコーチ時間（ＴＳ）および硬化までの時間（ＴＣ）が、依然として、未変性ポリマーによって定義される範囲内であり、ならびに低骨格修飾剤濃度を選択すると良好な加工性を有することを示す。
【０２１６】
表３における実施例１０Ｄおよび１１Ｄは、本発明の変性剤が、ゲル形成をもたらさず、ならびに上で論じた加硫物の特性の改善を依然として生じさせることを示す。
【０２１７】
上述の特定の実施形態によってある程度詳細に本発明を説明したが、この詳細は、主として例証のためのものである。以下の特許請求の範囲に記載するような本発明の精神および範囲を逸脱することなく、当業者は、多くの変形および変更を行うことができる。